(57)【要約】  脂肪族ヒドロキシカルボン酸から得られる脂肪族ポリエステル、脂肪族ジカルボン酸および／またはそのエステル形成性誘導体と脂肪族ジオールから得られる脂肪族ポリエステルおよびラクトンから得られる脂肪族ポリエステルからなる群から選ばれる脂肪族ポリエステル樹脂（Ａ）、脂肪族ポリエステル樹脂とは異なる樹脂であって相分離を誘発する樹脂（Ｂ）、顔料（Ｃ）および有機溶媒（Ｄ）を混合してポリマー溶液としたときに、脂肪族ポリエステル樹脂（Ａ）を主成分とし顔料を含む溶液相と、前記樹脂（Ｂ）を主成分とする溶液相の２相に相分離する系において、エマルションを形成させた後、脂肪族ポリエステル樹脂（Ａ）の貧溶媒（Ｅ）を接触させることにより、顔料（Ｃ）を含有する脂肪族ポリエステル樹脂微粒子を析出させることで得られる、顔料（Ｃ）の含有量が１．５質量％以上４０質量％以下であり、平均粒子径が１μｍ以上１００μｍ未満である新規な顔料含有脂肪族ポリエステル樹脂微粒子。  顔料の流動性、分散性などの取り扱い性を向上させ、化粧品添加剤として使用する際、化粧落としがしやすく、かつ皮膚への色移りがしにくい、発色性の高い色材としての新規なポリマー微粒子を提供する。【特許請求の範囲】
【請求項１】
顔料（Ｃ）を含有する脂肪族ポリエステル樹脂微粒子であって、脂肪族ポリエステル（Ａ）が脂肪族ヒドロキシカルボン酸から得られる脂肪族ポリエステル、脂肪族ジカルボン酸および／またはそのエステル形成性誘導体と脂肪族ジオールから得られる脂肪族ポリエステルおよびラクトンから得られる脂肪族ポリエステルからなる群から選ばれる脂肪族ポリエステル樹脂であり、顔料（Ｃ）の含有量が前記微粒子を基準として１．５質量％以上４０質量％以下であり、前記微粒子の平均粒子径が１μｍ以上１００μｍ未満である顔料含有脂肪族ポリエステル樹脂微粒子。
【請求項２】
前記微粒子の粒子径分布指数が１から３である請求項１記載の顔料含有脂肪族ポリエステル樹脂微粒子。
【請求項３】
顔料（Ｃ）が有機顔料である請求項１または２に記載の顔料含有脂肪族ポリエステル樹脂微粒子。
【請求項４】
顔料（Ｃ）がアゾ系顔料である請求項１〜３のいずれかに記載の顔料含有脂肪族ポリエステル樹脂微粒子。
【請求項５】
前記微粒子を構成する脂肪族ポリエステル樹脂（Ａ）の結晶融解熱容量が３０Ｊ／ｇ以下である請求項１〜４のいずれかに記載の顔料含有脂肪族ポリエステル樹脂微粒子。
【請求項６】
かさ密度が０．３０ｇ／ｍＬ以上１．０ｇ／ｍＬ以下である請求項１から５のいずれかに記載の顔料含有脂肪族ポリエステル樹脂微粒子。
【請求項７】
前記脂肪族ポリエステル樹脂（Ａ）がポリ乳酸系樹脂である請求項１から６のいずれかに記載の顔料含有脂肪族ポリエステル樹脂微粒子。
【請求項８】
脂肪族ヒドロキシカルボン酸から得られる脂肪族ポリエステル、脂肪族ジカルボン酸および／またはそのエステル形成性誘導体と脂肪族ジオールから得られる脂肪族ポリエステルおよびラクトンから得られる脂肪族ポリエステルからなる群から選ばれる脂肪族ポリエステル樹脂（Ａ）、脂肪族ポリエステル樹脂（Ａ）とは異なる樹脂であって相分離を誘発する樹脂（Ｂ）、顔料（Ｃ）および有機溶媒（Ｄ）を混合してポリマー溶液としたときに、脂肪族ポリエステル樹脂（Ａ）を主成分とし顔料（Ｃ）を含む溶液相と、前記樹脂（Ｂ）を主成分とする溶液相の２相に相分離する系において、エマルションを形成させた後、脂肪族ポリエステル樹脂（Ａ）の貧溶媒（Ｅ）を接触させることにより、顔料（Ｃ）を含有する脂肪族ポリエステル樹脂微粒子を析出させる顔料含有脂肪族ポリエステル樹脂微粒子の製造方法。
【請求項９】
脂肪族ポリエステル樹脂（Ａ）の質量の、１．５質量％を越え８０質量％以下の顔料（Ｃ）を混合する請求項８に記載の顔料含有脂肪族ポリエステル樹脂微粒子の製造方法。
【請求項１０】
脂肪族ポリエステル樹脂微粒子中の所望する顔料（Ｃ）含有量の１倍以上から２倍未満、顔料（Ｃ）を混合する請求項８または９に記載の顔料含有脂肪族ポリエステル樹脂微粒子の製造方法。
【請求項１１】
脂肪族ポリエステル樹脂微粒子中の所望する顔料（Ｃ）含有量の１．１倍以上から１．５倍未満、顔料（Ｃ）を混合する請求項８または９に記載の顔料含有脂肪族ポリエステル樹脂微粒子の製造方法。
【請求項１２】
貧溶媒が、エタノール、水、およびエタノール水溶液から選ばれるいずれかである請求項８〜１１のいずれかに記載の顔料含有脂肪族ポリエステル樹脂微粒子の製造方法。
【請求項１３】
顔料（Ｃ）が有機顔料である請求項８〜１２のいずれかに記載の顔料含有脂肪族ポリエステル樹脂微粒子の製造方法。
【請求項１４】
前記脂肪族ポリエステル樹脂（Ａ）がポリ乳酸系樹脂である請求項８〜１３のいずれかに記載の顔料含有脂肪族ポリエステル樹脂微粒子の製造方法。
【請求項１５】
請求項１〜７のいずれかに記載の顔料含有脂肪族ポリエステル樹脂微粒子を用いた化粧品。
【発明の詳細な説明】
【技術分野】
【０００１】
本発明は顔料含有脂肪族ポリエステル微粒子、その製造方法および化粧品に関するものである。
【背景技術】
【０００２】
顔料とは、水や有機溶剤などの溶剤に溶けない着色料であり、鉱物質などの無機顔料やベンゼン環が高度に縮退した芳香族分子やアゾ基をもつ有機顔料などの物質を指す。これらは、主に、塗料、印刷用インク、コーティング剤の着色料や化粧品などの分野で使われ、外観や意匠性を向上させる着色材料である。顔料は、染料と異なり透明性が低いことから発色性が高く、さらには耐光性や耐水性が高いことから、対象部材への定着後の安定性が高いため、広く用いられている。【０００３】
顔料は、一般に水や有機溶剤へ溶けにくいとされているが、一部は水や有機溶剤などに溶ける。この溶出する顔料は、特に口紅などの化粧品で使用された場合、皮膚への色移りを起こし、化粧落としがしにくくなり、皮膚からの浸透を通じ、体内へ浸透し、安全性の観点から課題になりつつある。
【先行技術文献】
【特許文献】
【０００４】
上記のような課題に対し、顔料をそのまま使用するのではなく、顔料表面を石油化学品由来の樹脂でコーティングする材料を利用する方法が知られている。例えば、特許文献１では、エチレン性不飽和イオン性モノマーである第一モノマーと５０℃を超えるガラス転移温度のホモポリマーを形成する能力のあるエチレン性不飽和疎水性モノマーである第二モノマーを含むポリマーブレンドからなるポリマーマトリックスと着色材とを噴霧乾燥することで複合化する技術が開示されている。【０００５】
また、同様に顔料をポリマーでコーティングする方法として、特許文献２では、ポリビニルアルコール、ポリビニルピロリドンなどを用いる方法が開示されている。【０００６】
特許文献３、特許文献４では、液相においてポリマーコーティングする手法が開示されており、ポリマーコーティングに使用される重合体として、アクリル系樹脂、ＡＢＳ、ポリカーボネートなどの石油化学品由来の重合体が開示されている。【０００７】
一方、ポリエーテルスルホン微粒子などの高耐熱性微粒子（特許文献５）や、環境低負荷材料であり化粧品に好適なポリ乳酸微粒子（特許文献６、７）、さらには顔料を内包させたＡＢＳ微粒子（特許文献４）およびその製造方法の技術が開示されている。また、黒色を発色させる目的としてカーボンブラックを内包させたポリアミド微粒子なども開示されている（特許文献８）。
【特許文献１】特表２０１１−５２０００１号公報
【特許文献２】特開２００５−１２０３６８号公報
【特許文献３】特開２０１３−７６０４０号公報
【特許文献４】特開２０１７−１５５２１８号公報
【特許文献５】国際公開第２００９／１４２２３１号
【特許文献６】国際公開第２０１２／１０５１４０号
【特許文献７】特開２０１５−２１４６９０号公報
【特許文献８】国際公開第２０１６／１０４１４０号
【発明の概要】
【発明が解決しようとする課題】
【０００８】
特許文献１に記載の方法は、溶液にポリマーを溶かし、噴霧乾燥する方法であるため、簡便にポリマーコーティングされた顔料を得ることができるものの、噴霧乾燥後のポリマーコーティングされた顔料の粒子径分布が広がったり、瞬間的なコーティングになることから、一部の顔料表面で十分コーティングできなかったりするなどの課題がある。また、コーティングに使用するポリマーは、石油化学品由来のポリマーであり、皮膚の色移り防止の効果はあったとしても、コーティングに使用する重合体に起因する溶出物が人体に影響を及ぼす可能性がある。【０００９】
特許文献２の方法は、水性バインダ系への分散性を向上させる目的で、コーティング層には水溶性シェルを用いており、特に皮膚での色移り防止という観点では、効果の薄い方法である。【００１０】
特許文献３、特許文献４では、コーティングに使用する重合体に起因する溶出物が人体に影響を及ぼす可能性がある。さらに、特許文献４の方法は、顔料の内包は実現できているものの、発色性の観点からさらなる改善が求められていた。【００１１】
特許文献５、６、７には顔料に関する記載がない。また、特許文献８には粒子へカーボンブラックを内包させる記載があるが、ポリマー種類がポリアミドであり、人体に影響を及ぼす可能性がある。【００１２】
本発明は、顔料の流動性、分散性などの取り扱い性を向上させ、顔料としての本来の機能である高い発色性を維持しつつ、化粧品用途で用いられる顔料の色移りの程度を減らし、環境低負荷特性を付与した新たな機能性材料を提供することを課題とする。
【課題を解決するための手段】
【００１３】
上記課題を解決するため、本発明の顔料含有脂肪族ポリエステル樹脂微粒子は次の構成を有する。すなわち、
顔料（Ｃ）を含有する脂肪族ポリエステル樹脂微粒子であって、脂肪族ポリエステル（Ａ）が脂肪族ヒドロキシカルボン酸から得られる脂肪族ポリエステル、脂肪族ジカルボン酸および／またはそのエステル形成性誘導体と脂肪族ジオールから得られる脂肪族ポリエステルおよびラクトンから得られる脂肪族ポリエステルからなる群から選ばれる脂肪族ポリエステル樹脂であり、顔料（Ｃ）の含有量が前記微粒子を基準として１．５質量％以上４０質量％以下であり、前記微粒子の平均粒子径が１μｍ以上１００μｍ未満である顔料含有脂肪族ポリエステル樹脂微粒子、である。【００１４】
本発明の顔料含有脂肪族ポリエステル樹脂微粒子の製造方法は次の構成を有する。すなわち、
脂肪族ヒドロキシカルボン酸から得られる脂肪族ポリエステル、脂肪族ジカルボン酸および／またはそのエステル形成性誘導体と脂肪族ジオールから得られる脂肪族ポリエステルおよびラクトンから得られる脂肪族ポリエステルからなる群から選ばれる脂肪族ポリエステル樹脂（Ａ）、前記脂肪族ポリエステル樹脂（Ａ）とは異なる樹脂であって相分離を誘発する樹脂（Ｂ）、顔料（Ｃ）および有機溶媒（Ｄ）を混合してポリマー溶液としたときに、脂肪族ポリエステル樹脂（Ａ）を主成分とし顔料（Ｃ）を含む溶液相と、前記樹脂（Ｂ）を主成分とする溶液相の２相に相分離する系において、エマルションを形成させた後、脂肪族ポリエステル樹脂（Ａ）の貧溶媒（Ｅ）を接触させることにより、顔料（Ｃ）を含有する脂肪族ポリエステル樹脂微粒子を析出させる顔料含有脂肪族ポリエステル樹脂微粒子の製造方法、である。【００１５】
本発明の化粧品は次の構成を有する。すなわち、
前記顔料含有脂肪族ポリエステル樹脂微粒子を用いた化粧品、である。【００１６】
本発明の顔料含有脂肪族ポリエステル樹脂微粒子は、前記微粒子の粒子径分布指数が１から３であることが好ましい。【００１７】
本発明の顔料含有脂肪族ポリエステル樹脂微粒子は、顔料（Ｃ）が有機顔料であることが好ましい。【００１８】
本発明の顔料含有脂肪族ポリエステル樹脂微粒子は、顔料（Ｃ）がアゾ系顔料であることが好ましい。【００１９】
本発明の顔料含有脂肪族ポリエステル樹脂微粒子は、前記微粒子を構成する脂肪族ポリエステル樹脂（Ａ）の結晶融解熱容量が３０Ｊ／ｇ以下であることが好ましい。【００２０】
本発明の顔料含有脂肪族よりポリエステル樹脂微粒子は、かさ密度が０．３０ｇ／ｍＬ以上１．０ｇ／ｍＬ以下であることが好ましい。【００２１】
本発明の顔料含有脂肪族ポリエステル樹脂微粒子は、前記脂肪族ポリエステル樹脂（Ａ）がポリ乳酸系樹脂であることが好ましい。【００２２】
本発明の顔料含有脂肪族ポリエステル樹脂微粒子の製造方法は、脂肪族ポリエステル樹脂（Ａ）の質量の、１．５質量％を越え８０質量％以下の顔料を混合することが好ましい。【００２３】
本発明の顔料含有脂肪族ポリエステル樹脂微粒子の製造方法は脂肪族ポリエステル樹脂微粒子中の所望する顔料（Ｃ）含有量の１倍以上から２倍未満、顔料（Ｃ）を混合することが好ましい。【００２４】
本発明の顔料含有脂肪族ポリエステル樹脂微粒子の製造方法は、脂肪族ポリエステル樹脂微粒子中の所望する顔料（Ｃ）含有量の１．１倍以上から１．５倍未満、顔料（Ｃ）を混合することがより好ましい。【００２５】
本発明の顔料含有脂肪族ポリエステル樹脂微粒子の製造方法は、貧溶媒（Ｅ）が、エタノール、水、およびエタノール水溶液から選ばれるいずれかであることが好ましい。【００２６】
本発明の顔料含有脂肪族ポリエステル樹脂微粒子の製造方法は、顔料（Ｃ）が有機顔料であることが好ましい。【００２７】
本発明の顔料含有脂肪族ポリエステル樹脂微粒子の製造方法は、前記脂肪族ポリエステル樹脂（Ａ）がポリ乳酸系樹脂であることが好ましい。
【発明の効果】
【００２８】
本発明により、顔料としての高い発色性を維持しつつ、さらに流動性、分散性などの取り扱い性に優れた顔料含有脂肪族ポリエステル樹脂微粒子を得ることができる。特に少量の顔料を含有させた場合には、化粧品色材の添加剤として使用した際、顔料で課題になっている皮膚への色移りの程度を減らすことができる。また、本発明の製造方法により、従来困難であった脂肪族ポリエステル微粒子へ顔料を含有させた微粒子を得ることが可能になる。
【発明を実施するための形態】
【００２９】
以下、本発明につき詳細に説明する。
【００３０】
本発明における顔料含有脂肪族ポリエステル樹脂微粒子とは、脂肪族ヒドロキシカルボン酸から得られる脂肪族ポリエステル、脂肪族ジカルボン酸および／またはそのエステル形成性誘導体と脂肪族ジオールから得られる脂肪族ポリエステル（Ａ）およびラクトンから得られる脂肪族ポリエステル樹脂からなる微粒子の内部に顔料（Ｃ）が含有した樹脂微粒子のことをいう。
【００３１】
本発明の脂肪族ポリエステル樹脂微粒子を構成する脂肪族ポリエステル（Ａ）とは、脂肪族ヒドロキシカルボン酸から得られる脂肪族ポリエステル、脂肪族ジカルボン酸および／またはそのエステル形成性誘導体と脂肪族ジオールから得られる脂肪族ポリエステルおよびラクトンから得られる脂肪族ポリエステルからなる群から選ばれる脂肪族ポリエステル（Ａ）である。
【００３２】
脂肪族ヒドロキシカルボン酸から得られる脂肪族ポリエステルとは、ポリヒドロキシアルカン酸系樹脂であり、ヒドロキシル基がカルボキシル基に対してどの位置に結合しているかにより、ポリ（α―ヒドロキシ型カルボン酸）系樹脂、ポリ（β―ヒドロキシ型カルボン酸）系樹脂、ポリ（γ―ヒドロキシ型カルボン酸）系樹脂等に分類される。ポリ（α―ヒドロキシ型カルボン酸）系樹脂は、ポリグリコール酸系樹脂、ポリ乳酸系樹脂、ポリ（α−ヒドロキシブタン酸）系樹脂などが挙げられる。ポリ（β―ヒドロキシ型カルボン酸）系樹脂は、ポリ（３−ヒドロキシプロパン酸）系樹脂、ポリ（３−ヒドロキシブタン酸）系樹脂、ポリ（３−ヒドロキシペンタン酸）系樹脂、ポリ（３−ヒドロキシヘキサン酸）系樹脂、ポリ（３−ヒドロキシオクタン酸）系樹脂が挙げられる。ポリ（γ―ヒドロキシ型カルボン酸）系樹脂は、ポリ（４−ヒドロキシブタン酸）系樹脂、ポリ（４−ヒドロキシペンタン酸）系樹脂、ポリ（４−ヒドロキシヘキサン酸）系樹脂、ポリ（４−ヒドロキシオクタン酸）系樹脂などが挙げられる。具体的には、ポリグリコール酸、ポリ乳酸、ポリ（α−ヒドロキシブタン酸）、ポリ（３−ヒドロキシブタン酸）、ポリ（３−ヒドロキシペンタン酸）、ポリ（３−ヒドロキシヘキサン酸）、ポリ（３−ヒドロキシオクタン酸）、ポリ（４−ヒドロキシブタン酸）、ポリ（４−ヒドロキシペンタン酸）、ポリ（４−ヒドロキシヘキサン酸）、ポリ（４−ヒドロキシオクタン酸）などが挙げられる。
【００３３】
脂肪族ジカルボン酸および／またはそのエステル形成性誘導体と脂肪族ジオールから得られる脂肪族ポリエステルとしては、具体的にはポリエチレンオキサレート、ポリエチレンサクシネート、ポリエチレンアジペート、ポリエチレンアゼレート、ポリブチレンオキサレート、ポリブチレンサクシネート、ポリブチレンアジペート、ポリブチレンセバケート、ポリヘキサメチレンセバケート、ポリネオペンチルオキサレートなどが挙げられる。
【００３４】
ラクトンから得られる脂肪族ポリエステルとしては、具体的にはポリ（ε−カプロラクトン）、ポリ（β−プロピオラクトン）のようなポリ（ω−ヒドロキシアルカノエート）が挙げられる。
【００３５】
また、これらの脂肪族ポリエステルは共重合体であってもよく、共重合体としては、ポリ（カプロラクトン／ブチレンサクシネート）、ポリ（ブチレンサクシネート／カーボネート）、ポリ（ブチレンサクシネート／アジペート）、ポリ（ブチレンアジペート／テレフタレート）、ポリ（テトラメチレンアジペート／テレフタレート）、ポリ（ヒドロキシブチレート／ヒドロキシヘキサノエート）、ポリ（ヒドロキシブチレート／ヒドロキシバレレート）などが挙げられる。
【００３６】
これらの脂肪族ポリエステル樹脂（Ａ）の中でも、入手容易性の点から、ポリグリコール酸、ポリ乳酸、ポリ（α−ヒドロキシブタン酸）、ポリ（３−ヒドロキシブタン酸）、ポリ（ヒドロキシブチレート／ヒドロキシヘキサノエート）、ポリ（ヒドロキシブチレート／ヒドロキシバレレート）、ポリブチレンサクシネートおよびポリ（ε−カプロラクトン）が好ましく、特に好ましくは、ポリ乳酸が挙げられる。
【００３７】
本発明の脂肪族ポリエステル樹脂（Ａ）は、海洋分解性樹脂であることが好ましい。海洋分解性樹脂とは、ベルギーに本社を置く認証機関ＶＩＮCＯＴＴＥ社にて、「ＯＫ Ｂｉｏｄｅｇｒａｄａｂｌｅ ＭＡＲＩＮＥ」を取得済みの材料のことを指す。「ＯＫ  Ｂｉｏｄｅｇｒａｄａｂｌｅ  ＭＡＲＩＮＥ」とは、ＡＳＴＭ Ｄ７０８１−０５、ＡＳＴＭ Ｄ６６９１−０９、ＯＥＣＤ２０１，２０２，２０３およびＥＮ１３４３２＋Ｃｏに適合する材料に与えられる認証である。
【００３８】
ここで本発明におけるポリ乳酸系樹脂は、Ｌ−乳酸およびＤ−乳酸を主たる構成成分とするポリマーである。本発明における、ポリ乳酸系樹脂が主たる構成成分であるとは、ポリ乳酸系樹脂中の共重合体を構成するモノマー単位のうち、Ｌ−乳酸およびＤ−乳酸モノマー単位の合計がモル比率で、５０モル％以上である共重合体のことをいう。好ましくは６０モル％以上、より好ましくは７０モル％以上、さらに好ましくは８０モル％以上、特に好ましくは９０モル％以上である。上限としては通常１００モル％である。
【００３９】
ここで、ＬまたはＤとは、光学異性体の一方のことを指し、天然型の立体配置を持つものをＬ−乳酸あるいはＬ体乳酸、非天然型の立体配置を持つものをＤ−乳酸あるいはＤ体乳酸を示す。
【００４０】
本発明における脂肪族ポリエステル樹脂（Ａ）において、その脂肪族ポリエステルモノマー単位の配列様式に特に限定はなく、ブロック共重合体、交互共重合体、ランダム共重合体、グラフト共重合体のいずれでも良い。融着時の温度をより低温化させる観点から、ランダム共重合体が好ましい。
【００４１】
本発明における脂肪族ポリエステル樹脂（Ａ）は、結晶融解熱容量が３０Ｊ／ｇ以下であることが好ましい。結晶融解熱容量が、この範囲であると、脂肪族ポリエステル樹脂は透明性を持ち、顔料の発色を良くする効果を持つ。より好ましい結晶融解熱容量は５Ｊ／ｇ以下であり、結晶融解熱容量が小さいほど、より発色性が高まり、３Ｊ／ｇ未満がさらに好ましく、２Ｊ／ｇ未満が特に好ましく、１Ｊ／ｇ未満が最も好ましい。またその下限値は、０Ｊ／ｇであり、これは、完全に非晶であることを示す。
【００４２】
尚、結晶融解熱容量とは、示差走査熱量測定（ＤＳＣ）にて、昇温速度２０℃毎分の条件で２００℃まで昇温した際の融解熱容量を示すピーク面積から算出したものを指す。
【００４３】
結晶融解熱容量を調整する方法は、ポリ乳酸系樹脂を例とした場合、ポリ乳酸系樹脂を構成するＬ−乳酸およびＤ−乳酸の共重合比率（Ｌ／Ｄ）を調整する方法、ポリ乳酸系樹脂に結晶化を促進する添加剤を加える方法、ステレオブロック構造を形成する方法など、公知の方法を用いることができる。中でも、ポリ乳酸系樹脂の結晶融解熱容量の調整しやすさから、Ｌ／Ｄの共重合比率を調整する方法が好ましい。Ｌ／Ｄが９５／５以上の場合、結晶融解熱容量が３０Ｊ／ｇを超え、結晶性のポリ乳酸系樹脂となる。Ｌ−乳酸の共重合比率が高いほど、結晶化しやすくなるため好ましく、Ｌ／Ｄが９７／３以上がより好ましく、最も好ましくは、９８／２以上である。Ｌ／Ｄの上限は、１００／０未満である。また、Ｌ／Ｄが９５／５未満の場合、結晶融解熱容量が３０Ｊ／ｇ未満となり、非晶質のポリ乳酸系樹脂となる。Ｌ−乳酸の共重合比率が低いほど、非晶化しやすくなるため好ましく、９２／８未満がより好ましく、８９／１１未満が最も好ましい。また、Ｌ／Ｄの下限は、５０／５０以上である。なお、Ｄ，Ｌなどの光学活性体は、その分子構造が鏡像関係にある物質であり、物理的特性は全く変わらないことから、上記Ｌ／ＤをＤ／Ｌと置き換えても結晶融解熱容量は同じであり、本発明では、Ｌ／ＤをＤ／Ｌに置き換えた範囲についても包含される。
【００４４】
このような脂肪族ポリエステル樹脂（Ａ）を使うことで、顔料（Ｃ）の発色性を活かしつつも化粧品などへ添加しても、同時に使われるオイル分やアルコール分への耐性も高いため、化粧品用添加剤として長期に使用しても安定した品質を保つことができ、またクレンジングなどの化粧落としの場合も顔料（Ｃ）が溶出することはほとんどない。
【００４５】
さらに、本発明の効果を損なわない範囲において、脂肪族ポリエステル樹脂（Ａ）以外の他の共重合成分を含んでいてもよく、他の共重合成分単位としては、例えば、多価カルボン酸、多価アルコール、ヒドロキシカルボン酸、ラクトンなどが挙げられ、具体的には、シュウ酸、マロン酸、コハク酸、グルタル酸、アジピン酸、アゼライン酸、セバシン酸、ドデカンジオン酸、フマル酸、シクロヘキサンジカルボン酸、テレフタル酸、イソフタル酸、フタル酸、２，６−ナフタレンジカルボン酸、アントラセンジカルボン酸、５−ナトリウムスルホイソフタル酸、５−テトラブチルホスホニウムスルホイソフタル酸などの多価カルボン酸類、エチレングリコール、プロピレングリコール、ブタンジオール、ヘプタンジオール、ヘキサンジオール、オクタンジオール、ノナンジオール、デカンジオール、１，４−シクロヘキサンジメタノール、ネオペンチルグリコール、グリセリン、ペンタエリスリトール、ビスフェノールＡ、ビスフェノールにエチレンオキシドを付加反応させた芳香族多価アルコール、ジエチレングリコール、トリエチレングリコール、ポリエチレングリコール、ポリプロピレングリコール、ポリテトラメチレングリコールなどの多価アルコール類、グリコール酸、３−ヒドロキシ酪酸、４−ヒドロキシ酪酸、４−ヒドロキシ吉草酸、６−ヒドロキシカプロン酸、ヒドロキシ安息香酸などのヒドロキシカルボン酸類、およびグリコリド、ε−カプロラクトングリコリド、ε−カプロラクトン、β−プロピオラクトン、δ−ブチロラクトン、β−またはγ−ブチロラクトン、ピバロラクトン、δ−バレロラクトンなどのラクトン類などから生成する単位が挙げられる。このような共重合単位は、全単量体単位を１００モル％としたときに、３０モル％以下の含有量とするのが好ましく、２０モル％以下がより好ましく、１０モル％以下がさらに好ましく、５モル％以下が最も好ましい。
【００４６】
脂肪族ポリエステル樹脂（Ａ）の分子量や分子量分布は、特に限定されるものではないが、粒子構造を維持しやすく、耐加水分解性が向上するという点で、重量平均分子量としては、好ましくは１万以上、より好ましくは５万以上、さらに好ましくは１０万以上、特に好ましくは２０万以上であるのがよい。上限は特に制限されないが、１００万以下である。ここでいう重量平均分子量とは、溶媒としてヘキサフルオロイソプロパノールを用いたゲルパーミエーションクロマトグラフィー（ＧＰＣ）で測定したポリメタクリル酸メチル（ＰＭＭＡ）換算の重量平均分子量である。
【００４７】
本発明における顔料（Ｃ）とは、水または溶剤に不溶な白色ないしは有色の色材であり、有機化合物である有機顔料および無機化合物である無機顔料に大別される。顔料（Ｃ）は、例えばファンデーション、フェイスパウダー、口紅やネイルエナメルなどの化粧品に、色の明度、彩度、色相などの色合いを作り出すために用いられる。
【００４８】
本発明における無機顔料とは、体質顔料、着色顔料および白色顔料を含む。無機顔料の例としては、雲母状酸化鉄、鉛白、鉛丹、黄鉛、銀朱、群青、紺青、二酸化チタン、二酸化チタン被覆雲母、ストロンチウムクロメート、チタニウム・イエロー、ジンクロメート、鉄黒、モリブデン赤、モリブデンホワイト、リサージ、リトポン、エメラルド・グリーン、カドミウム黄、カドミウム赤、コバルト青およびカーボンブラックなどが挙げられる。
【００４９】
本発明における有機顔料とは、水や有機溶媒に対して溶解性が低い着色料である。水や有機溶媒に可溶な染料と比較して劣化しにくい特徴があり、塗料、インク、織物、化粧品、食品などの着色に広く用いられている。有機顔料としては、公知の有機顔料のものを用いることができる。中でも透明性が高く、耐光性、耐熱性、耐薬品性に優れたものが好ましい。
【００５０】
代表的な有機顔料の具体的な例をカラ−インデックス（以下、ＣＩ）ナンバ−で示すと、次のようなものが好ましく使用されるが、いずれもこれらに限定されるものではない。
【００５１】
赤色顔料は例としては、ピグメントレッド（以下、ＰＲ）９、ＰＲ４８、ＰＲ９７、ＰＲ１２２、ＰＲ１２３、ＰＲ１４４、ＰＲ１４９、ＰＲ１６６、ＰＲ１６８、ＰＲ１７７、ＰＲ１７９、ＰＲ１８０、ＰＲ１９２、ＰＲ２０９、ＰＲ２１５、ＰＲ２１６、ＰＲ２１７、ＰＲ２２０、ＰＲ２２３、ＰＲ２２４、ＰＲ２２６、ＰＲ２２７、ＰＲ２２８、ＰＲ２４０、ＰＲ２５４などがあげられ、このうち有機物から構成されるものが本発明の対象とする具体例である。数値は前記のとおりいずれもＣＩナンバーである。
【００５２】
また、緑色顔料の例としては、ピグメントグリ−ン（以下、ＰＧ）７、ＰＧ１０、ＰＧ３６、ＰＧ５８などが使用される。また、黄色顔料の例としては、ピグメントイエロ−（以下、ＰＹ）１２、ＰＹ１３、ＰＹ１７、ＰＹ２０、ＰＹ２４、ＰＹ８３、ＰＹ８６、ＰＹ９３、ＰＹ９５、ＰＹ１０９、ＰＹ１１０、ＰＹ１１７、ＰＹ１２５、ＰＹ１２９、ＰＹ１３７、ＰＹ１３８、ＰＹ１３９、ＰＹ１４７、ＰＹ１４８、ＰＹ１５０、ＰＹ１５３、ＰＹ１５４、ＰＹ１６６、ＰＹ１６８、ＰＹ１８５などがあげられ、このうち有機物から構成されるものが本発明の対象とする具体例である。数値は前記のとおりいずれもＣＩナンバーである。
【００５３】
また、青色顔料の例としては、ピグメントブルー（以下、ＰＢ）１５：３、ＰＢ１５：４、ＰＢ１５：６、ＰＢ２１、ＰＢ２２、ＰＢ６０、ＰＢ６４などが使用される。また、バイオレット顔料としてはピグメントバイオレット（以下、ＰＶ）１９、ＰＶ２３、ＰＶ２９、ＰＶ３０、ＰＶ３７、ＰＶ４０、ＰＶ５０などがあげられ、このうち有機物から構成されるものが本発明の対象とする具体例である。数値は前記のとおりいずれもＣＩナンバーである。
【００５４】
これらの有機顔料は、必要に応じて、ロジン処理、酸性処理、塩基性処理などの表面処理がされていてもかまわず、耐光性や耐溶剤性を損なわない程度に染料を含むことができる。
【００５５】
本発明において、流動性、分散性などの取り扱い性、および色味である発色性の観点から、有機顔料であることが好ましい。
【００５６】
本発明における有機顔料のうち、特にアゾ系顔料であることが好ましい。アゾ系顔料とは分子内にアゾ基（−Ｎ＝Ｎ−）を持つ顔料である。
【００５７】
アゾ顔料として代表的なものは、ＰＹ１６５、ＰＲ２，ＰＲ９，ＰＲ１１２，ＰＢｒ２５、ＰＹ１２，ＰＹ１３，ＰＹ１４，ＰＹ１７，ＰＹ５５，ＰＹ８３，ＰＹ８７、ＰＹ１２４，ピグメントオレンジ（以下、ＰＯ）１６，ＰＹ８１，ＰＹ１５２、ＰＯ１３，ＰＲ３８などが挙げられる。
【００５８】
アゾ顔料が好ましい理由については、現時点で明確ではないが、分子内のアゾ基と脂肪族ポリエステル樹脂の分子骨格の親和性が高いためであると推測される。
【００５９】
本発明の顔料含有脂肪族ポリエステル樹脂微粒子の平均粒子径は、１μｍ以上１００μｍ未満の範囲とするものである。本発明における平均粒子径は、数平均粒子径を意味する。本発明の微粒子の平均粒子径が１μｍ未満になると、流動性、分散性などの取り扱い性が低下する。本発明の微粒子の平均粒子径が１００μｍ以上になると、粒子径分布が広くなる。
【００６０】
本発明の微粒子の平均粒子径の下限としては、好ましくは２μｍ以上、より好ましくは５μｍ以上であり、さらに好ましくは１０μｍ以上である。また、平均粒子径の上限としては、好ましくは８０μｍ以下、より好ましくは６０μｍ以下であり、さらに好ましくは５０μｍ以下であり、特に好ましくは４０μｍ以下である。
【００６１】
顔料含有脂肪族ポリエステル樹脂微粒子の平均粒子径は、走査型電子顕微鏡（ＦＥ−ＳＥＭ、例えば、日本電子株式会社製、ＪＳＭ−６３０１ＮＦ）を用いて顔料含有脂肪族ポリエステル樹脂微粒子を観察し、１００個の顔料含有脂肪族ポリエステル樹脂微粒子についてその直径（粒子径）を測長した算術平均値である。
【００６２】
具体的には、粒子径のバラつきを反映した平均粒子径を求めるために、１枚の画像に２個以上１００個未満の微粒子が写るような倍率で観察し、粒子径を測長する。続いて、下記式により１００個の微粒子の粒子径につき、その算術平均を求めることで数平均粒子径を算出する。そのようなＦＥ−ＳＥＭの倍率としては、粒子径にもよるが、１００倍〜５，０００倍の範囲とすることができる。具体的に例示するならば、顔料含有脂肪族ポリエステル樹脂微粒子の粒子径が１μｍ以上３μｍ未満の場合は５，０００倍、３μｍ以上５μｍ未満の場合は３，０００倍以上、５μｍ以上１０μｍ未満の場合は１，０００倍以上、１０μｍ以上５０μｍ未満の場合は５００倍以上、５０μｍ以上１００μｍ未満の場合は２５０倍以上、１００μｍ以上２００μｍ以下の場合は１００倍以上である。なお、画像上で微粒子が真円状でない場合（例えば楕円状のような場合や、微粒子が不規則に寄せ集まった凝集体を形成している場合）は、その最長径を粒子径として測定する。
【００６３】
【数１】
2019167749.tif 000002
【００６４】
なお、Ｒｉ：微粒子個々の粒子径、ｎ：測定数１００、Ｄｎ：平均粒子径とする。
【００６５】
本発明の顔料含有脂肪族ポリエステル樹脂微粒子の粒子径分布の広さを示す指標である粒子径分布指数（ＰＤＩ）としては、好ましくは１〜３であり、より好ましくは１〜２．５であり、さらに好ましくは１〜２．０であり、特に好ましくは１〜１．８であり、著しく好ましくは１〜１．６である。なお、粒子径分布指数ＰＤＩの下限値は理論上１である。粒子径分布指数が１に近いほど、粒子径のそろった均一な粒子であることを示す。粒子径分布指数が上記好ましい範囲であると、粒子径分布が狭く、均一な粒子径を有する。均一な粒子径は、化粧品用添加剤として使用した場合、スムーズな触感を与えることから好ましい。
【００６６】
顔料含有脂肪族ポリエステル樹脂微粒子の粒子径分布指数ＰＤＩは、数平均粒子径の算出時に行った粒子径の測長結果を用いて、次の式により算出される。
【００６７】
【数２】
2019167749.tif 000003
【００６８】
なお、Ｒｉ：微粒子個々の粒子径、ｎ：測定数１００、Ｄｎ：数平均粒子径、Ｄｖ：体積平均粒子径、ＰＤＩ：粒子径分布指数とする。
【００６９】
本発明において、顔料含有脂肪族ポリエステル樹脂微粒子は、その内部に顔料（Ｃ）を含有する。上記のような設計とすることで、顔料（Ｃ）の流動性、分散性などの取り扱い性を向上させることができる。さらに、顔料含有脂肪族ポリエステル樹脂微粒子からの顔料（Ｃ）の溶出の程度を抑えられ、後述する化粧品用途などに好適である。
【００７０】
本発明における顔料含有脂肪族ポリエステル樹脂微粒子中の顔料（Ｃ）含有量は、前記微粒子を基準として１．５質量％以上４０質量％以下である。顔料（Ｃ）の含有量が１．５質量％未満であると、発色性が不十分であり、色材としては使いにくい。また、４０質量％を超えると、顔料含有脂肪族ポリエステル樹脂微粒子から顔料（Ｃ）が溶出してしまう。顔料（Ｃ）の含有量の下限は、好ましくは１．５質量％超、より好ましくは２．０質量％以上、さらに好ましくは２．５質量％以上、特に好ましくは３質量％以上、最も好ましくは４質量％以上である。顔料（Ｃ）含有量の上限は、好ましくは３０質量％以下、より好ましくは２０質量％以下、特に好ましくは１０質量％以下、最も好ましくは６質量％以下である。
【００７１】
本発明の顔料含有脂肪族ポリエステル樹脂微粒子は、上記のような設計であることから、顔料含有脂肪族ポリエステル樹脂微粒子からの顔料（Ｃ）の溶出の程度が抑えられ、後述する化粧品用途などにおいて好適である。
【００７２】
顔料（Ｃ）の溶出抑制の程度は、顔料含有脂肪族ポリエステル樹脂微粒子を水に浮かべ、水中に顔料（Ｃ）が溶出するか否かの現象を観察することでわかる。
【００７３】
本発明において顔料含有脂肪族ポリエステル樹脂微粒子のかさ密度は、流動性、分散性などの取り扱い性の観点から０．３０ｇ／ｍＬ以上１.０ｇ／ｍＬ以下であることが好ましい。より好ましくは０．３２ｇ／ｍＬ以上０．９５ｇ／ｍＬ以下、さらに好ましくは０．３４ｇ／ｍＬ以下０．９０ｇ／ｍＬ以下、特に好ましくは０．３６ｇ／ｍＬ以上０．８５ｇ／ｍＬ以下である。かさ密度が上記好ましい範囲であると流動性、分散性などの取り扱い性に優れ、一方、軽量化を図ることができる。
【００７４】
本発明においてかさ密度は、次に述べる方法で求める。すなわち、１０ｍＬメスシリンダーに１．０ｇの顔料含有脂肪族ポリエステル樹脂微粒子を静かに秤量し、２ｃｍの高さからメスシリンダーを１０回自由落下させタップすることで表面をならし、その際の体積を１／１０目盛りまで読み取ることにより、顔料含有脂肪族ポリエステル樹脂微粒子のかさ密度（ｇ／ｍＬ）を求める。
【００７５】
顔料含有脂肪族ポリエステル樹脂微粒子の製造方法は、本発明の顔料含有脂肪族ポリエステル樹脂微粒子が得られるのであれば、従来公知の技術を用いて良い。例えば、脂肪族ポリエステル樹脂（Ａ）と顔料（Ｃ）を溶融混練しマスターバッチ樹脂組成物とした後に、その樹脂組成物をボールミル、ビーズミル、ジェットミルあるいは乳鉢等の機械的粉砕処理によって粉末とする方法、前記マスターバッチと海成分樹脂とを溶融混練させ、海成分のみを除去させる強制溶融混練法、高揮発性溶媒の脂肪族ポリエステル樹脂（Ａ）溶液に顔料を懸濁させた液をスプレードライして微粒子とする方法、脂肪族ポリエステル樹脂（Ａ）溶液と顔料（Ｃ）を懸濁させた液を冷却して析出させる方法等が挙げられる。
【００７６】
その中でも、高分子溶液の相分離現象を利用した、以下に示す微粒子化方法によって得るのが最も好ましい。高分子溶液の相分離現象を利用した微粒子化方法を採用することで、粒子径分布指数が小さい微粒子を得ることができ、また、真球度の高い微粒子を得ることができる点で好ましい。
【００７７】
高分子溶液の相分離現象を利用した微粒子化法とは、脂肪族ヒドロキシカルボン酸から得られる脂肪族ポリエステル、脂肪族ジカルボン酸および／またはそのエステル形成性誘導体と脂肪族ジオールから得られる脂肪族ポリエステルおよびラクトンから得られる脂肪族ポリエステルからなる群から選ばれる脂肪族ポリエステル樹脂（Ａ）、前記脂肪族ポリエステル樹脂（Ａ）とは異なる樹脂であって相分離を誘発する樹脂（Ｂ）、顔料（Ｃ）および有機溶媒（Ｄ）を混合してポリマー溶液としたときに、脂肪族ポリエステル樹脂（Ａ）を主成分とし顔料（Ｃ）を含む溶液相と、脂肪族ポリエステル樹脂（Ａ）とは異なる樹脂であって相分離を誘発する樹脂（Ｂ）を主成分とする溶液相の２相に相分離する系において、脂肪族ポリエステル樹脂（Ａ）を主成分とし顔料（Ｃ）を含む溶液相が分散相、樹脂（Ｂ）を主成分とする溶液相が連続相になるエマルションを形成させた後、該エマルションに脂肪族ポリエステル樹脂（Ａ）の貧溶媒（Ｅ）を接触させることで、顔料（Ｃ）が含有された顔料含有脂肪族ポリエステル樹脂微粒子を析出させる方法である。
【００７８】
ここで、脂肪族ヒドロキシカルボン酸から得られる脂肪族ポリエステル、脂肪族ジカルボン酸および／またはそのエステル形成性誘導体と脂肪族ジオールから得られる脂肪族ポリエステルおよびラクトンから得られる脂肪族ポリエステルからなる群から選ばれる脂肪族ポリエステル樹脂（Ａ）を主成分とし顔料（Ｃ）を含む溶液相（以下、脂肪族ポリエステル樹脂（Ａ）溶液相と呼ぶ）とは、（ｉ）脂肪族ポリエステル樹脂（Ａ）および樹脂（Ｂ）の２種のポリマーのうち脂肪族ポリエステル樹脂（Ａ）を主として分配された溶液相と、（ｉｉ）脂肪族ポリエステル樹脂（Ａ）および樹脂（Ｂ）の２種のポリマーのうち樹脂（Ｂ）を主として分配された溶液相とに相分離する系において、前記（ｉ）の脂肪族ポリエステル樹脂（Ａ）を主として分配された溶液相に顔料（Ｃ）を含む溶液相である。また、樹脂（Ｂ）を主成分とする溶液相（以下、樹脂（Ｂ）溶液相と呼ぶ）とは、前記（ｉｉ）の樹脂（Ｂ）が主として分配された溶液相である。この際、樹脂（Ｂ）溶液相に顔料（Ｃ）の一部が含まれていても良い。
【００７９】
脂肪族ポリエステル樹脂（Ａ）と樹脂（Ｂ）と有機溶媒（Ｄ）を成分として、前記（ｉ）の脂肪族ポリエステル樹脂（Ａ）を主として分配された溶液相と、前記（ｉｉ）樹脂（Ｂ）を主として分配された溶液相とに相分離する系において、第四の成分として顔料（Ｃ）を加えた場合に、少なくとも一部の顔料（Ｃ）が、前記（ｉ）の脂肪族ポリエステル樹脂（Ａ）を主として分配された溶液相に含まれる系を用いることで、本発明の顔料含有脂肪族ポリエステル樹脂微粒子を得ることができる。
【００８０】
なお、顔料は脂肪族ポリエステル樹脂（Ａ）と樹脂（Ｂ）が有機溶媒（Ｄ）に溶解した溶液に加えても良いし、顔料（Ｃ）を脂肪族ポリエステル樹脂（Ａ）と樹脂（Ｂ）と有機溶媒（Ｄ）の混合物に加えてから脂肪族ポリエステル樹脂（Ａ）と樹脂（Ｂ）を溶解して溶液にしても良く、いずれの方法においても、顔料（Ｃ）が前記（ｉ）の脂肪族ポリエステル樹脂（Ａ）を主として分配された溶液相に含まれる系を用いることで、本発明の顔料含有脂肪族ポリエステル樹脂微粒子を得ることができる。
【００８１】
つまり、「脂肪族ポリエステル樹脂（Ａ）、樹脂（Ｂ）、顔料（Ｃ）および有機溶媒（Ｄ）を混合してポリマー溶液としたときに、脂肪族ポリエステル樹脂（Ａ）を主成分とし顔料（Ｃ）を含む溶液相と、樹脂（Ｂ）を主成分とする溶液相の２相に相分離する系」とは、脂肪族ポリエステル樹脂（Ａ）と樹脂（Ｂ）と有機溶媒（Ｄ）と顔料（Ｃ）を混合したときに、顔料（Ｃ）を含む脂肪族ポリエステル樹脂（Ａ）溶液相と、樹脂（Ｂ）溶液相の２相に分かれる系をいう。本発明の顔料含有脂肪族ポリエステル樹脂微粒子を得るには、このときに、顔料（Ｃ）が前記（ｉ）の脂肪族ポリエステル樹脂（Ａ）を主として分配された溶液相に含まれることが重要であり、一部の顔料（Ｃ）が前記（ｉｉ）樹脂（Ｂ）を主として分配された溶液相に含まれていてもよい。
【００８２】
前記相分離を誘発する樹脂（Ｂ）としては、脂肪族ポリエステル樹脂（Ａ）とは異なるポリマーのうち、熱可塑性樹脂、熱硬化性樹脂が挙げられるが、有機溶媒（Ｄ）に溶解しやすいという観点から、熱可塑性樹脂が好ましい。具体的には、ポリエチレンオキサイド、ポリエチレングリコール、ポリビニルアルコール（完全ケン化型や部分ケン化型のポリビニルアルコールであってもよい）、ポリビニルピロリドン、ヒドロキシプロピルセルロース等が挙げられる。得られる顔料含有脂肪族ポリエステル樹脂微粒子の粒子径分布が狭くなることから、好ましくはポリエチレンオキサイド、ポリエチレングリコール、ポリビニルアルコール（完全ケン化型や部分ケン化型のポリビニルアルコールであってもよい）である。
【００８３】
相分離を誘発する樹脂（Ｂ）の分子量については、重量平均分子量１，０００以上のものを使用することが好ましく、そのような相分離を誘発する樹脂（Ｂ）を用いることで、脂肪族ポリエステル樹脂（Ａ）溶液相と、相分離を誘発する樹脂（Ｂ）溶液相の２相への相分離が誘発され、エマルションが形成されることで、真球度７０以上の顔料含有脂肪族ポリエステル樹脂微粒子が得られる。相分離を誘発する樹脂（Ｂ）の分子量は、重量平均分子量で１，０００〜１０，０００，０００の範囲であることが好ましい。より好ましい上限としては５，０００，０００以下、さらに好ましくは２，０００，０００以下であり、特に好ましい上限は１，０００，０００以下である。また、相分離が起こりやすくなる観点から、より好ましい下限は１，０００以上、さらに好ましくは５，０００以上であり、特に好ましい下限は１０，０００以上である。
【００８４】
ここでいう重量平均分子量とは、溶媒として水を用いたゲルパーミエーションクロマトグラフィー（ＧＰＣ）で測定し、ポリエチレングリコールで換算した重量平均分子量を指す。溶媒として、水で測定できない場合においてはジメチルホルムアミドを用い、それでも測定できない場合においてはテトラヒドロフランを用い、さらに測定できない場合においてはヘキサフルオロイソプロパノールを用いる。
【００８５】
有機溶媒（Ｄ）とは、脂肪族ポリエステル樹脂（Ａ）および前記相分離を誘発する樹脂（Ｂ）を溶解する溶媒である。ここで、ポリマーを溶解する溶媒とは、実際に実施する温度、すなわち脂肪族ポリエステル樹脂（Ａ）と相分離を誘発する樹脂（Ｂ）を溶解混合させる温度において、有機溶媒（Ｄ）に対し、脂肪族ポリエステル樹脂（Ａ）および相分離を誘発する樹脂（Ｂ）を１質量％超溶解することを意味する。有機溶媒（Ｄ）は、貧溶媒（Ｅ）を接触させて顔料含有脂肪族ポリエステル樹脂微粒子を得る工程の温度下で、脂肪族ポリエステル樹脂（Ａ）を溶解できることが好ましい。脂肪族ポリエステル樹脂（Ａ）溶液相の有機溶媒（Ｄ）と、相分離を誘発する樹脂（Ｂ）溶液相の有機溶媒（Ｄ）とは、同一でも異なっていても良いが、実質的に同じ溶媒であることが好ましい。
【００８６】
好ましい有機溶媒（Ｄ）は、Ｎ−メチル−２−ピロリドン、Ｎ，Ｎ−ジメチルホルムアミド、Ｎ，Ｎ−ジメチルアセトアミド、Ｎ−メチルカプロラクタム等の有機アミド系溶媒、アセト酢酸エチル、アセト酢酸メチル、アセチルアセトンなどのβ−ケト型溶媒である。これらの溶媒は、複数種用いても単独で用いてもかまわない。脂肪族ポリエステル樹脂の溶解度の観点および残留溶媒の有害性の小ささから、アセト酢酸エチルが最も好ましい。
【００８７】
脂肪族ポリエステル樹脂（Ａ）の貧溶媒（Ｅ）とは、有機溶媒（Ｄ）に対する脂肪族ポリエステル樹脂（Ａ）の溶解度が１質量％以下のものを言う。好ましい貧溶媒（Ｅ）としては、有機溶媒（Ｄ）に対する脂肪族ポリエステル樹脂（Ａ）の溶解度が０．５質量％以下であり、より好ましい貧溶媒（Ｅ）としては、有機溶媒（Ｄ）に対する脂肪族ポリエステル樹脂（Ａ）の溶解度が０．１質量％以下である。
【００８８】
貧溶媒（Ｅ）としては、脂肪族ポリエステル樹脂（Ａ）の貧溶媒であり、かつ相分離を誘発する樹脂（Ｂ）を溶解する溶媒であることが好ましい。これにより、脂肪族ポリエステル樹脂（Ａ）と顔料（Ｃ）を含む顔料含有脂肪族ポリエステル樹脂微粒子を効率よく析出させることができる。また、前記有機溶媒（Ｄ）と貧溶媒（Ｅ）とは均一に混合する溶媒であることが好ましい。
【００８９】
具体的には、脂肪族ポリエステル樹脂（Ａ）と相分離を誘発する樹脂（Ｂ）の種類によって変わるが、貧溶媒（Ｅ）としては、ペンタン、ヘキサン、ヘプタン、オクタン、ノナン、ｎ−デカン、ｎ−ドデカン、ｎ−トリデカン、シクロヘキサン、シクロペンタン等の脂肪族炭化水素系溶媒、メタノール、エタノール、１−プロパノール、２−プロパノール等のアルコール系溶媒および水の中から少なくとも１種類から選ばれる溶媒等が挙げられる。顔料含有脂肪族ポリエステル樹脂微粒子を効率的に得る観点から、好ましい貧溶媒（Ｅ）は、アルコール系溶媒あるいは水であり、より好ましい貧溶媒（Ｅ）はエタノール、水またはエタノール水溶液であり、最も好ましい貧溶媒（Ｅ）はエタノール水溶液である。貧溶媒（Ｅ）として用いる場合、エタノール水溶液の好ましいエタノール濃度としては１０〜９０質量％であり、より好ましくは２０〜８０質量％であり、さらに好ましくは３０〜７０質量％、特に好ましくは４０〜６０質量％である。
【００９０】
相分離状態になりやすい条件を得るためには、脂肪族ポリエステル樹脂（Ａ）と樹脂（Ｂ）のＳＰ値の差が大きい方が好ましい。この際、ＳＰ値の差としては好ましくは１（Ｊ／ｃｍ３）１／２以上、より好ましくは２（Ｊ／ｃｍ３）１／２以上、さらに好ましくは３（Ｊ／ｃｍ３）１／２以上、特に好ましくは５（Ｊ／ｃｍ３）１／２以上、著しく好ましくは８（Ｊ／ｃｍ３）１／２以上である。ＳＰ値の差が上記好ましい範囲であれば、容易に相分離しやすくなり、また相分離がしやすくなることから、脂肪族ポリエステル樹脂（Ａ）の含有率のより高い顔料含有脂肪族ポリエステル樹脂微粒子を得ることができる。脂肪族ポリエステル樹脂（Ａ）と相分離を誘発する樹脂（Ｂ）の両者が有機溶媒（Ｄ）に溶解するのであれば特に制限はないが、ＳＰ値の差の上限としては、好ましくは２０（Ｊ／ｃｍ３）１／２以下、より好ましくは１５（Ｊ／ｃｍ３）１／２以下であり、さらに好ましくは１０（Ｊ／ｃｍ３）１／２以下である。
【００９１】
なお、ここでいうＳＰ値とは、Ｆｅｄｏｒの推算法に基づき計算されるものであり、凝集エネルギー密度とモル分子容を基に計算されるもの（以下、計算法と称することもある）である（「ＳＰ値  基礎・応用と計算方法」  山本秀樹著、株式会社情報機構、平成１７年３月３１日発行）。本方法により計算できない場合においては、溶解度パラメーターが既知の溶媒に対し溶解するか否かの判定による、実験法によりＳＰ値を算出（以下、実験法と称することもある）し、それを代用する（「ポリマーハンドブック  第４版（Ｐｏｌｙｍｅｒ  Ｈａｎｄｂｏｏｋ  Ｆｏｕｒｔｈ  Ｅｄｉｔｉｏｎ）」  ジェー・ブランド（Ｊ．Ｂｒａｎｄ）著、ワイリー（Ｗｉｌｅｙ）社１９９８年発行）。
【００９２】
相分離状態になる条件を選択するためには、脂肪族ポリエステル樹脂（Ａ）、相分離を誘発する樹脂（Ｂ）およびこれらを溶解する有機溶媒（Ｄ）の３成分の比率を変化させた状態の観察による簡単な予備実験で作成可能な３成分相図で判別できる。
【００９３】
相図の作成は、脂肪族ポリエステル樹脂（Ａ）、相分離を誘発する樹脂（Ｂ）および有機溶媒（Ｄ）を任意の割合で混合溶解させ、静置を行った際に、界面が生じるか否かの判定を少なくとも３点以上、好ましくは５点以上、より好ましくは１０点以上の点で実施し、２相に分離する領域および１相になる領域を峻別することで、相分離状態になる条件を見極めることができる。
【００９４】
この際、相分離状態であるかどうかを判定するためには、脂肪族ポリエステル樹脂（Ａ）および相分離を誘発する樹脂（Ｂ）を、実際にエマルションを形成させる際の温度および圧力において、脂肪族ポリエステル樹脂（Ａ）、相分離を誘発する樹脂（Ｂ）および有機溶媒（Ｄ）を任意の比に調整し、脂肪族ポリエステル樹脂（Ａ）および相分離を誘発する樹脂（Ｂ）を完全に溶解させた後に十分な攪拌を行い、３日静置し、巨視的に相分離をするかどうかを確認する。しかし、十分に安定なエマルションになる場合においては、３日放置しても巨視的な相分離をしない場合がある。その場合は、光学顕微鏡・位相差顕微鏡等を用い、微視的に相分離しているかどうかで相分離を判別する。
【００９５】
顔料（Ｃ）が脂肪族ポリエステル樹脂（Ａ）溶液相に含まれるかどうかを判定するためには、上記の相分離状態の確認を行った後に、相分離が確認された脂肪族ポリエステル樹脂（Ａ）、相分離を誘発する樹脂（Ｂ）および有機溶媒（Ｄ）の任意の比に対し、顔料（Ｃ）を任意の量だけ加え、実際にエマルションを形成させる際の温度および圧力で顔料が分散したポリマー溶液を十分に撹拌した後、静置することでポリマー溶液の相分離を促し、脂肪族ポリエステル樹脂（Ａ）を主とする溶液相が顔料（Ｃ）によって着色されるかどうかを目視で確認して行う。
【００９６】
有機溶媒（Ｄ）に対する脂肪族ポリエステル樹脂（Ａ）および相分離を誘発する樹脂（Ｂ）の濃度は、有機溶媒（Ｄ）に溶解する可能な限りの範囲内であることが前提であるが、全質量に対して好ましくは、それぞれその下限は１質量％超であり、より好ましくは２質量％以上であり、さらに好ましくは３質量％以上であり、より好ましくは５質量％以上である。また、それぞれの上限は５０質量％以下が好ましく、より好ましくは３０質量％以下であり、さらに好ましくは２０質量％以下である。
【００９７】
相分離して得られる脂肪族ポリエステル樹脂（Ａ）溶液相と相分離を誘発する樹脂（Ｂ）溶液相の２相間の界面張力は、両相とも有機溶媒（Ｄ）を主とするから、その界面張力が低く、その性質により、生成するエマルションが安定であり、液滴径分布の非常に狭いエマルションが得られることから、得られる顔料含有脂肪族ポリエステル樹脂微粒子の粒子径分布が狭くなると考えられる。この傾向は、有機溶媒（Ｄ）として単一溶媒を用いて、脂肪族ポリエステル樹脂（Ａ）および相分離を誘発する樹脂（Ｂ）の両方を溶解して相分離させる際に顕著である。
【００９８】
相分離した２相間の界面張力は、界面張力が低すぎることから、通常用いられる溶液に異種の溶液を加えて測定する懸滴法等では直接測定することはできないが、各相の空気との表面張力から推算することにより、界面張力を見積もることができる。各相の空気との表面張力をｒ1、ｒ2とした際、その界面張力ｒ1/2は、ｒ1/2＝ｒ1−ｒ2の絶対値で推算することができる。
【００９９】
この際、このｒ1/2の好ましい上限は１０ｍＮ／ｍ以下であり、より好ましくは５ｍＮ／ｍ以下であり、さらに好ましくは３ｍＮ／ｍ以下であり、特に好ましくは２ｍＮ／ｍ以下である。またｒ1/2の好ましい下限は０ｍＮ／ｍ超である。
【０１００】
相分離した２相の粘度比は、得られる顔料含有脂肪族ポリエステル樹脂微粒子の平均粒子径および粒子径分布に影響を与える。粘度比の好ましい下限としては０．１以上が好ましく、より好ましくは０．２以上であり、さらに好ましくは０．３以上であり、より好ましくは０．５以上であり、著しく好ましいのは０．８以上である。また粘度比の好ましい上限としては１０以下が好ましく、より好ましくは５以下であり、さらに好ましくは３以下であり、特に好ましくは１．５以下であり、著しく好ましくは１．２以下である。ここでいう２相の粘度比は、実際に実施しようとする温度条件下での、脂肪族ポリエステル樹脂（Ａ）溶液相の粘度／相分離を誘発する樹脂（Ｂ）溶液相の粘度と定義する。
【０１０１】
以上のようにして得た相分離状態になる条件をもとに、相分離するポリマー溶液に顔料（Ｃ）が加えられた溶液を調製し、それを混合してエマルションを形成させた後に、顔料含有脂肪族ポリエステル樹脂微粒子を製造する工程に供する。
【０１０２】
本発明の顔料含有脂肪族ポリエステル樹脂微粒子の製造方法では、通常の反応槽でポリマー溶液の調製、エマルションの形成、および粒子化工程が実施される。
【０１０３】
ポリマー溶液の調製工程では、相分離性を示す任意組成の脂肪族ポリエステル樹脂（Ａ）、相分離を誘発する樹脂（Ｂ）、および有機溶媒（Ｃ）と、さらに顔料（Ｃ）を混合した後、脂肪族ポリエステル樹脂（Ａ）および相分離を誘発する樹脂（Ｂ）を有機溶媒（Ｄ）に完全に溶解させ、顔料（Ｃ）が混合された相分離するポリマー溶液が得られる。
【０１０４】
顔料（Ｃ）はこの段階で粒子中に含有させるために反応系に供され、混合する。この際、顔料（Ｃ）の混合量は、脂肪族ポリエステル樹脂（Ａ）の質量の、１．５質量％を越え８０質量％以下とするのが好ましい。より好ましい顔料（Ｃ）の混合量上限としては、６０質量％以下である。
【０１０５】
また、脂肪族ポリエステル樹脂微粒子中の所望する顔料（Ｃ）含有量の１倍以上から２倍以下の顔料（Ｃ）をこの段階で混合することが好ましい。
【０１０６】
より具体的に例示すれば、顔料（Ｃ）を脂肪族ポリエステル樹脂微粒子中に５質量％含有させたい場合、混合時に脂肪族ポリエステル樹脂の５質量％から１０質量％の顔料（Ｃ）を添加するのが好ましい。
【０１０７】
顔料（Ｃ）の添加量下限は、微粒子中の所望する顔料（Ｃ）含有量の１．０１倍以上がより好ましく、さらに好ましくは微粒子中の所望する顔料（Ｃ）含有量の１．０５倍以上であり、特に好ましくは微粒子中の所望する顔料（Ｃ）含有量の１．１倍以上である。また、顔料（Ｃ）の添加量上限は微粒子中の所望する顔料（Ｃ）含有量の１．９倍以下がより好ましく、さらに好ましくは微粒子中の所望する顔料（Ｃ）含有量の１．８倍以下であり、特に好ましくは微粒子中の所望する顔料（Ｃ）含有量の１．６倍以下であり、著しく好ましくは微粒子中の所望する顔料（Ｃ）含有量の１．５倍未満である。
【０１０８】
顔料（Ｃ）を含有させる量は、混合時の添加する量に依存する傾向があり、この範囲であれば制御性良く顔料（Ｃ）を含有させることができる。
【０１０９】
本工程を実施する温度は、脂肪族ポリエステル樹脂（Ａ）や相分離を誘発する樹脂（Ｂ）が有機溶媒（Ｄ）に溶解する温度以上であり、その好ましい温度はポリマーの種類によって変わるため一義的に決めることはできないが、工業的な実現性の観点から０℃〜３００℃が好ましい。温度範囲の下限は、脂肪族ポリエステル樹脂（Ａ）および相分離を誘発する樹脂（Ｂ）の溶解性の観点から、好ましくは４０℃以上、より好ましくは５０℃以上、さらに好ましくは７０℃以上である。また、温度範囲の上限は、好ましくは２５０℃以下、より好ましくは２００℃以下、さらに好ましくは１５０℃以下である。
【０１１０】
上記工程で得られたポリマー溶液は撹拌混合され、エマルション形成が実施される。エマルション形成工程の温度は、脂肪族ポリエステル樹脂（Ａ）および相分離を誘発する樹脂（Ｂ）が有機溶媒（Ｄ）に溶解する温度以上であれば特に制限はないが、工業的な実現性の観点から０℃〜３００℃が好ましい。温度範囲の下限は、脂肪族ポリエステル樹脂（Ａ）や有機溶媒（Ｄ）の種類によって適正な温度が変わるため、一義的に決めることはできないが、脂肪族ポリエステル樹脂（Ａ）が析出する温度より高ければ特に制限はない。
【０１１１】
具体的に挙げるとすれば、エマルション形成工程の温度の下限は、好ましくは４０℃以上、より好ましくは５０℃以上、さらに好ましくは７０℃以上である。また、温度範囲の上限は、好ましくは２５０℃以下、より好ましくは２００℃以下、さらに好ましくは１５０℃以下である。
【０１１２】
エマルション形成工程の圧力は、工業的な実現性の観点から、常圧から１００気圧（１０．１ＭＰａ）の範囲である。エマルション形成工程時の温度におけるポリマー溶液の飽和蒸気圧によるが、好ましい上限としては２０気圧（２．０ＭＰａ）以下である。
【０１１３】
また、好ましい下限は、エマルション形成工程時の温度におけるポリマー溶液の飽和蒸気圧以上である。
【０１１４】
エマルションを形成させるのに十分な剪断力を得るためには、公知の方法による攪拌を用いれば十分であり、攪拌羽による液相攪拌法、連続２軸混合機による攪拌法、ホモジナイザーによる混合法、超音波照射等を用いることができる。
【０１１５】
攪拌羽による攪拌の場合、攪拌羽の形状にもよるが、攪拌速度は好ましくは５０ｒｐｍ〜１，２００ｒｐｍ、より好ましくは１００ｒｐｍ〜１，０００ｒｐｍ、さらに好ましくは２００ｒｐｍ〜８００ｒｐｍ、特に好ましくは３００ｒｐｍ〜６００ｒｐｍである。
【０１１６】
攪拌羽としては、プロペラ型、パドル型、フラットパドル型、タービン型、ダブルコーン型、シングルコーン型、シングルリボン型、ダブルリボン型、スクリュー型、ヘリカルリボン型等が挙げられるが、系に対して十分に剪断力をかけられるものであれば、これらに特に限定されるものではない。また、効率的な攪拌を行うために、槽内に邪魔板等を設置してもよい。
【０１１７】
また、エマルションを発生させるためには、必ずしも攪拌機である必要はなく、乳化機、分散機等の装置を用いてもよい。具体的に例示するならば、ホモジナイザー（ＩＫＡジャパン（株）社製）、ポリトロン（キネマティカ社製）、ＴＫオートホモミキサー（特殊機化工業（株）社製）等のバッチ式乳化機、エバラマイルダー（（株）荏原製作所社製）、ＴＫフィルミックス、ＴＫパイプラインホモミキサー（特殊機化工業（株）社製）、コロイドミル（（株）日本精機製作所社製）、スラッシャー、トリゴナル湿式微粉砕機（日本コークス工業（株）社製）、超音波ホモジナイザー、スタティックミキサー等が挙げられる。
【０１１８】
このようにして得られたエマルションは、引き続き微粒子を析出させる微粒子化工程に供する。貧溶媒（Ｅ）を前記工程で形成したエマルションに接触させることで、エマルションの液滴径に応じた径で顔料含有脂肪族ポリエステル樹脂微粒子が析出する。
【０１１９】
貧溶媒（Ｅ）を接触させるときの反応槽内温度は、脂肪族ポリエステル樹脂（Ａ）および相分離を誘発する樹脂（Ｂ）が有機溶媒（Ｄ）に溶解する温度以上であれば特に制限はないが、工業的な実現性の観点から０℃〜３００℃が好ましい。温度範囲の下限は、脂肪族ポリエステル樹脂（Ａ）や有機溶媒（Ｄ）の種類によって適正な温度が変わるため、一義的に決めることはできないが、脂肪族ポリエステル樹脂（Ａ）が析出する温度より高ければ特に制限はない。具体的に挙げるとすれば、温度範囲の下限は、好ましくは４０℃以上、より好ましくは５０℃以上、さらに好ましくは７０℃以上である。また、温度範囲の上限は、好ましくは２５０℃以下、より好ましくは２００℃以下、さらに好ましくは１５０℃以下である。
【０１２０】
貧溶媒（Ｅ）とエマルションの接触方法は、貧溶媒（Ｅ）にエマルションを入れる方法でも良いし、エマルションに貧溶媒（Ｅ）を入れる方法でも良いが、エマルションに貧溶媒（Ｅ）を入れる方法がより好ましい。
【０１２１】
この際、貧溶媒（Ｅ）を投入する方法としては、本発明の顔料含有脂肪族ポリエステル樹脂微粒子が得られる限り特に制限はなく、連続滴下法、分割添加法および一括添加法のいずれでも良い。貧溶媒（Ｅ）添加時にエマルションが凝集、融着または合一し、得られる顔料含有脂肪族ポリエステル樹脂微粒子の粒子径分布が広くなったり、２００μｍを超える塊状物が生成したりすることを防ぐために、好ましくは連続滴下法または分割滴下法であり、工業的に効率的に実施するためには、最も好ましいのは連続滴下法である。
【０１２２】
貧溶媒（Ｅ）を加える時間としては、５分〜５０時間であることが好ましい。より好ましくは１０分〜１０時間であり、さらに好ましくは３０分〜５時間であり、特に好ましくは１時間〜３時間である。この時間の範囲内で貧溶媒（Ｅ）の添加を行うことにより、エマルションから顔料含有脂肪族ポリエステル樹脂微粒子を析出させる際に、微粒子間の凝集を抑制することができ、粒子径が揃った粒子径分布の狭い顔料含有脂肪族ポリエステル樹脂微粒子を得ることができる。
【０１２３】
加える貧溶媒（Ｅ）の量は、相分離を誘発する樹脂（Ｂ）の分子量、および脂肪族ポリエステル樹脂（Ａ）の有機溶媒（Ｄ）への溶解度によってエマルションの状態が変化するため最適量は変化するが、エマルション１００質量部に対して、通常１０質量部から１，０００質量部であることが好ましい。より好ましい上限としては５００質量部以下、さらに好ましくは３００質量部以下であり、特に好ましくは２００質量部以下であり、最も好ましくは１００質量部以下である。また、加える貧溶媒（Ｅ）量の好ましい下限は１０質量部以上、さらに好ましくは５０質量部以上である。
【０１２４】
貧溶媒（Ｅ）とエマルションとの接触時間は、微粒子が析出するのに十分な時間であればよいが、十分な析出を引き起こし、かつ効率的な生産性を得るためには、貧溶媒（Ｅ）添加終了後５分〜５０時間が好ましく、より好ましくは５分〜１０時間であり、さらに好ましくは１０分〜５時間であり、特に好ましくは２０分〜４時間であり、最も好ましくは３０分〜３時間である。
【０１２５】
このようにして作られた顔料含有脂肪族ポリエステル樹脂微粒子の分散液は、濾過、減圧濾過、加圧濾過、遠心分離、遠心濾過、スプレードライ等の通常公知の方法で固液分離することにより、顔料含有脂肪族ポリエステル樹脂微粒子を回収することができる。
【０１２６】
固液分離した微粒子は、必要に応じて溶媒等で洗浄を行うことにより、付着または含有している不純物等の除去を行い、精製を行う。
【０１２７】
得られた顔料含有脂肪族ポリエステル樹脂微粒子の分散液について、例えば減圧濾過によって固液分離をすると、微粒子を固液分離した後の濾液は、顔料（Ｃ）のみを用いて同様の操作をした濾液と比較して透明である。これは、本方法で得られる顔料含有脂肪族ポリエステル樹脂微粒子には、ポリマー微粒子とは分離された単独の顔料（Ｃ）の程度が減少し、顔料（Ｃ）の大部分がポリマー微粒子と複合化されているためである。
【０１２８】
これは、脂肪族ポリエステル樹脂（Ａ）と相分離を誘発する樹脂（Ｂ）と顔料（Ｃ）と有機溶媒（Ｄ）とを混合してポリマー溶液としたときに、脂肪族ポリエステル樹脂（Ａ）を主成分とし顔料（Ｃ）を含む溶液相と、相分離を誘発する樹脂（Ｂ）を主成分とする溶液相の２相に相分離する系において、エマルションを形成させた後、脂肪族ポリエステル樹脂（Ａ）の貧溶媒（Ｅ）を接触させることにより、顔料（Ｃ）を含有する顔料含有脂肪族ポリエステル樹脂微粒子を析出させることで、本発明の顔料含有脂肪族ポリエステル樹脂微粒子が製造されるためである。
【０１２９】
本方法においては、微粒子を得る際に行った固液分離工程で分離された有機溶媒（Ｄ）および相分離を誘発する樹脂（Ｂ）を再度利用するリサイクルが実施可能である。
【０１３０】
固液分離工程で分離された溶媒は、相分離を誘発する樹脂（Ｂ）、有機溶媒（Ｄ）および貧溶媒（Ｅ）の混合物である。この溶媒から、貧溶媒（Ｅ）を除去することにより、エマルション形成用の溶媒として再利用することができる。貧溶媒（Ｅ）を除去する方法としては、公知の方法が使用可能である。具体的には、単蒸留、減圧蒸留、精密蒸留、薄膜蒸留、抽出、膜分離等が挙げられるが、好ましくは単蒸留、減圧蒸留または精密蒸留による方法である。
【０１３１】
単蒸留、減圧蒸留等の蒸留操作を行う際は、顔料含有脂肪族ポリエステル樹脂微粒子の製造時と同様、系に熱がかかり、相分離を誘発する樹脂（Ｂ）や有機溶媒（Ｄ）の熱分解を促進する可能性があることから、極力酸素のない状態で行うことが好ましく、より好ましくは不活性雰囲気下で行う。具体的には、窒素、ヘリウム、アルゴンまたは二酸化炭素雰囲気下で実施することが好ましい。また、蒸留操作を行う際に、酸化防止剤としてフェノール系化合物を添加しても良い。
【０１３２】
溶媒等をリサイクルする際、貧溶媒（Ｅ）を極力除去することが好ましい。具体的には、貧溶媒（Ｅ）除去後の溶媒において、貧溶媒（Ｅ）の残存量が有機溶媒（Ｄ）および相分離を誘発する樹脂（Ｂ）の合計量に対して、１０質量％以下、好ましくは５質量％以下、より好ましくは３質量％以下、特に好ましくは１質量％以下であると良い。リサイクルする溶媒中の貧溶媒（Ｅ）の量は、ガスクロマトグラフィー法、カールフィッシャー法等の公知の方法で測定できる。
【０１３３】
貧溶媒（Ｅ）を除去する操作において、現実的には有機溶媒（Ｄ）や相分離を誘発する樹脂（Ｂ）をロスすることもあるので、回収した溶媒を再利用する際には、適宜、組成を調整し直すのが好ましい。
【０１３４】
本発明の顔料含有脂肪族ポリエステル樹脂微粒子の製造に用いる顔料（Ｃ）の中でも、樹脂中へ効率的に顔料（Ｃ）を含有できる観点から、有機顔料であることが好ましい。
【０１３５】
本発明の脂肪族ポリエステル樹脂微粒子の製造に用いる脂肪族ポリエステル樹脂（Ａ）の中でも、脂肪族ポリエステル樹脂（Ａ）中へ効率的に顔料（Ｃ）を含有できる観点から、ポリ乳酸であることが好ましい。
【０１３６】
このように本発明の顔料含有脂肪族ポリエステル樹脂微粒子は、従来技術では入手困難であった、顔料（Ｃ）が脂肪族ポリエステル樹脂（Ａ）に含有された着色微粒子であるため、従来から課題であった、化粧品に含まれる顔料（Ｃ）に基づく色移りの程度を減らすことができ、容易な化粧落としが実現できることから、新規な化粧品用添加剤として好適であり、具体的には、洗顔料、サンスクリーン剤、クレンジング剤、化粧水、乳液、美容液、クリーム、コールドクリーム、アフターシェービングローション、シェービングソープ、あぶらとり紙、マティフィアント剤などのスキンケア製品添加剤、ファンデーション、おしろい、水おしろい、マスカラ、フェイスパウダー、ドーラン、眉墨、マスカラ、アイライン、アイシャドー、アイシャドーベース、ノーズシャドー、口紅、グロス、ほうべに、おはぐろ、マニキュア、トップコートなどの化粧品またはその改質剤、シャンプー、ドライシャンプー、コンディショナー、リンス、リンスインシャンプー、トリートメント、ヘアトニック、整髪料、髪油、ポマード、ヘアカラーリング剤などのヘアケア製品の添加剤、香水、オーデコロン、デオドラント、ベビーパウダー、歯磨き粉、洗口液、リップクリーム、石けんなどのアメニティ製品の添加剤などに非常に好適である。
【０１３７】
本発明の顔料含有脂肪族ポリエステル樹脂微粒子は、例えば、各種塗料の光沢調節剤、ツヤ消し仕上げ材等の用途としての添加剤や部材として好適に使用でき、他にも、射出成形、微細加工等に代表される成形加工用材料；各種成形加工時の増粘剤、成形寸法安定化剤等の添加剤；分散液、塗液、塗料等の形態としての塗膜、コーティング用材料；粉体としての流動性改良剤、潤滑剤、研磨剤および増粘剤用途；プラスチックフイルム、シートの滑り性向上剤、ブロッキング防止剤、光沢調節剤およびツヤ消し仕上げ剤用途；プラスチックフイルム、シート、レンズの光拡散材、表面硬度向上剤および靭性向上剤等の各種改質剤；各種インク；トナーの光沢調節剤、ツヤ消し仕上げ材等の用途としての添加剤；液晶表示操作用スペーサー用途；クロマトグラフィー用充填剤；化学反応用触媒および担持体；ガス吸着剤等の用途に用いることができる。特に顔料が脂肪族ポリエステル樹脂中に含有されていることから、顔料と脂肪族ポリエステル樹脂とをドライブレンドした場合に比べても、顔料が良好に分散した成形加工品、フィルムなどが得られ、かつ顔料の脱離による色の分離、脱色や色移りが発生しにくいことから取り扱い性に優れる。
【実施例】
【０１３８】
以下、本発明を実施例に基づき説明するが、本発明はこれらに限定されるものではない。
（１）平均粒子径の測定
顔料含有脂肪族ポリエステル樹脂微粒子の平均粒子径は、走査型電子顕微鏡（日本電子株式会社製、ＪＳＭ−６３０１ＮＦ）を用いてそれらを観察し、無作為に選択した１００個の顔料等微粒子についてその直径（粒子径）を測長した算術平均値、即ち数平均粒子径を求め平均粒子径とした。【０１３９】
具体的には、粒子径のバラつきを考慮した数平均粒子径を得るために、走査型電子顕微鏡で得られる１枚の画像に１０個以上１００個未満の粒子が写るような倍率の視野で、粒子径を測長した。続いて、下記式により１００個の微粒子の粒子径につき、その算術平均を求めることで数平均粒子径を算出した。なお、画像上で粒子が真円状でない場合（例えば楕円状のような場合や、粒子が不規則に寄せ集まった凝集体を形成している場合）は、その最長径を粒子径として測定した。【０１４０】
【数３】
2019167749.tif 000004
【０１４１】
なお、Ｒｉ：粒子個々の粒子径、ｎ：測定数１００、Ｄｎ：数平均粒子径とする。
（２）粒子径分布指数
顔料含有脂肪族ポリエステル樹脂微粒子の粒子径分布の程度を示す指標としての粒子径分布指数ＰＤＩは、平均粒子径の算出時に行った粒子径の測長結果を用いて、次の式により算出した。【０１４２】
【数４】
2019167749.tif 000005
【０１４３】
なお、Ｒｉ：粒子個々の粒子径、ｎ：測定数１００、Ｄｎ：数平均粒子径、Ｄｖ：体積平均粒子径、ＰＤＩ：粒子径分布指数とする。
（３）真球度
顔料含有脂肪族ポリエステル樹脂微粒子の真球度は、走査型電子顕微鏡にて、無作為に選択した粒子３０個の真球度Ｓｉの算術平均値であり、下記式に従い算出した。真球度Ｓｉは、個々の微粒子の短径ａｉと、それと垂直に交わる長径ｂｉの比であり、下記式に従い算出した。【０１４４】
【数５】
2019167749.tif 000006
【０１４５】
なお、Ｓｎ：平均真球度、Ｓｉ：粒子個々の真球度、ａｉ：粒子個々の短径、ｂｉ：粒子個々の長径、ｎ：測定数３０とする。
（４）有機顔料含有量評価方法
有機顔料含有脂肪族ポリエステル樹脂微粒子の含有量は、脂肪族ポリエステル樹脂微粒子サンプルをＮ−メチルピロリドン（ＮＭＰ）に溶解し、その溶液のＵＶ−ＶＩＳ吸光度と別途用意した有機顔料の標準サンプルから算出される検量線を用い、定量した。
使用機器：日本分光株式会社製  紫外可視赤外分光光度計Ｖ−５６０
測定波長：４４９ｎｍ（Ｌｉｔｈｏｌ  Ｒｕｂｉｎｅ  ＢＣＡの定量の場合）。
検量線サンプル：Ｌｉｔｈｏｌ  Ｒｕｂｉｎｅ  ＢＣＡのそれぞれ０．００１質量％、０．００３質量％、０．００４質量％、０．０１質量％のＮＭＰ溶液を調整し、検量線に使用した。【０１４６】
測定サンプル：測定サンプルは吸光度が１を超えない範囲に濃度調整を行った。例えば、実施例１であれば、ＮＭＰ４ｇに対し、１０ｍｇの顔料含有脂肪族ポリエステル樹脂微粒子を溶解し、その溶液から有機顔料含有量を定量した。
（５）無機顔料含有量評価方法
無機顔料含有脂肪族ポリエステル樹脂微粒子の含有量は、脂肪族ポリエステル樹脂微粒子サンプル１０ｍｇを熱重量分析にて燃焼させ、その残渣から含有量を定量した。
使用機器：株式会社島津製作所製  島津自動示差熱・熱重量同時測定装置  ＤＴＧ−６０
条件：３０℃〜５００℃、１０℃／ｍｉｎ、窒素雰囲気下１００ｍＬ／ｍｉｎ
（６）顔料溶出性試験
２０ｍｌのガラス瓶中に水を１０ｇ加え、その上に、５０ｍｇの顔料ないしは顔料含有脂肪族ポリエステル樹脂微粒子を浮かべ、１時間静置したのちに、以下の基準で顔料の溶出性を評価した。
Ａ：顔料の溶出が認められない。
Ｂ：少量の顔料の溶出が認められる。
Ｃ：多量の顔料の溶出が認められる。
（７）融解エンタルピー、結晶化温度の測定   
示差走査熱量計（ティー・エー社製、ＤＳＣ）を用い、窒素雰囲気下、２０℃／分の昇温速度で２００℃まで測定し、融解熱容量を示すピーク面積から算出した。また、結晶化温度は、上記装置にて、２００℃まで同条件で昇温した後に、１℃／分の降温速度で測定し、降温結晶化温度ピークの頂点温度を結晶化温度とした。
（８）重量平均分子量   
（ｉ）脂肪族ポリエステル樹脂（Ａ）の分子量測定
重量平均分子量は、ゲルパーミエーションクロマトグラフィー法を用い、ポリメタクリル酸メチル（ＰＭＭＡ）による校正曲線と対比させて分子量を算出した。【０１４７】
装置：ウォーターズ社製、ＬＣシステム
カラム：昭和電工株式会社製、ＨＦＩＰ−８０６Ｍ×２本
移動相：トリフルオロ酢酸ナトリウム１０ｍｍｏｌ／Ｌ ヘキサフルオロイソプロパノール溶液
流速：１．０ｍＬ／ｍｉｎ
検出：示差屈折率計
カラム温度：３０℃
（ｉｉ）樹脂（Ｂ）の分子量測定
重量平均分子量は、ゲルパーミエーションクロマトグラフィー法を用い、ポリエチレングリコールによる校正曲線と対比させて分子量を算出した。【０１４８】
装置：株式会社島津製作所製、ＬＣ−１０Ａシリーズ
カラム：昭和電工株式会社製、ＧＦ−７ＭＨＱ ×２本
移動相：１０ｍｍｏｌ／Ｌ 臭化リチウム水溶液
流速：１．０ｍＬ／ｍｉｎ
検出：示差屈折率計
カラム温度：４０℃ 
（９）かさ密度の測定方法
１０ｍＬのメスシリンダーに、顔料ないしは顔料含有脂肪族ポリエステル樹脂微粒子１．０ｇを秤量し、２ｃｍの高さからメスシリンダーを１０回自由落下させ、その体積を１／１０目盛りまで読み取り、かさ密度（ｇ／ｍＬ）を求めた。
（１０）分散性評価方法
２０ｍＬのガラス瓶中に水を１０ｇ加え、その上に、１０ｍｇの顔料ないしは顔料含有脂肪族ポリエステル樹脂微粒子を浮かべ、超音波照射を１分間実施したのちに、以下の基準で顔料ないしは顔料含有脂肪族ポリエステル樹脂微粒子の分散性を評価した。
Ａ：ガラス壁面および底部に凝集物が認められない。
Ｂ：ガラス壁面および底部に少量の凝集物が認められる。
Ｃ：ガラス壁面および底部に多量の凝集物が認められる。
（１１）発色性評価方法
以下の基準で顔料ないしは顔料含有脂肪族ポリエステル樹脂微粒子の発色性を評価した。
Ａ：顔料と同程度の色味が認められる。
Ｂ：顔料と比較して色味が少し劣る。
Ｃ：顔料と比較して色味が著しく劣る。
（実施例１）
１Ｌセパラブルフラスコにポリ乳酸（Ｄ体含有量１２％、Ｍｗ（ＰＭＭＡ換算）１５万、融解エンタルピー＝０Ｊ／ｇ、ＳＰ値２３．１４（Ｊ／ｃｍ３）１／２）２８ｇ、ヒドロキシプロピルセルロース（粘度規格値３．０〜６．０ｍＰａ・ｓ（２％水溶液、２０℃）品、東京化成株式会社製）２８ｇ、アセト酢酸エチル２９４ｇおよび有機顔料としてＬｉｔｈｏｌ  Ｒｕｂｉｎｅ  ＢＣＡ（赤色２０２号、ジアゾ基を分子内に含有したもの）０．５６ｇを入れ、３５０ｒｐｍでの撹拌下、９０℃で２ｈ加熱溶解させた。実施例１における脂肪族ポリエステル樹脂微粒子中の所望する顔料（Ｃ）含有量を１．５５質量％としたので、上記顔料重量０．５６ｇは、脂肪族ポリエステル樹脂の２質量％に相当し、したがって、脂肪族ポリエステル樹脂微粒子中の所望する顔料（Ｃ）含有量の１．２９倍混合したことになる。溶け残りがないことを確認し、５０℃に降温して３０ｍｉｎ後、２．９２ｍＬ／ｍｉｎで５０重量％エタノール水溶液３５０ｇを滴下した（滴下時間２ｈ）。粒子化後一晩静置し、上澄みを捨てエタノールで置換した後、桐山濾紙（５Ｃ）を使用して減圧濾過した。得られた赤色粉末を３００ｍＬナスフラスコに移し、２００ｇのイオン交換水を加えた後５０℃、３０ｍｉｎ磁気撹拌した。本操作を３回繰り返し、不純物を除去した。得られた湿潤状態の粒子を８０℃下で加熱真空乾燥を１２時間行い、目的の有機顔料含有ポリ乳酸微粒子を得た。平均粒子径１６．７μｍ、体積平均粒子径２０．６μｍ、粒子径分布指数（ＰＤＩ）１．２３、真球度９５．５、かさ密度０．５２ｇ／ｍＬであった。有機顔料の含有率をＵＶ−ＶＩＳで評価した結果、１．５５質量％の有機顔料が含有されていた。分散性評価の結果、ガラス壁面および底部に凝集物が認められず、優れた分散性を有した。発色性評価の結果、有機顔料と比較して色味が少し劣るが、十分な発色性を有した。有機顔料の溶出性試験の結果、溶出が認められず、溶出抑制性に優れた。
（実施例２）
１Ｌセパラブルフラスコにポリ乳酸（Ｄ体含有量１２％、Ｍｗ（ＰＭＭＡ換算）１５万、融解エンタルピー＝０Ｊ／ｇ、ＳＰ値２３．１４（Ｊ／ｃｍ３）１／２）２８ｇ、ヒドロキシプロピルセルロース（粘度規格値３．０〜６．０ｍＰａ・ｓ（２％水溶液、２０℃）品、東京化成株式会社製）２８ｇ、アセト酢酸エチル２９４ｇおよび有機顔料としてＬｉｔｈｏｌ  Ｒｕｂｉｎｅ  ＢＣＡ（赤色２０２号、ジアゾ基を分子内に含有したもの）１．４０ｇを入れ、３５０ｒｐｍでの撹拌下、９０℃で２ｈ加熱溶解させた。実施例２における脂肪族ポリエステル樹脂微粒子中の所望する顔料（Ｃ）含有量を４．５６質量％としたので、上記顔料重量１．４０ｇは、脂肪族ポリエステル樹脂の５質量％に相当し、したがって、脂肪族ポリエステル樹脂微粒子中の所望する顔料（Ｃ）含有量の１．１０倍混合したことになる。溶け残りがないことを確認し、５０℃に降温して３０ｍｉｎ後、２．９２ｍＬ／ｍｉｎで５０重量％エタノール水溶液３５０ｇを滴下した（滴下時間２ｈ）。粒子化後一晩静置し、上澄みを捨てエタノールで置換した後、桐山濾紙（５Ｃ）を使用して減圧濾過した。得られた赤色粉末を３００ｍＬナスフラスコに移し、２００ｇのイオン交換水を加えた後５０℃、３０ｍｉｎ磁気撹拌した。本操作を３回繰り返し、不純物を除去した。得られた湿潤状態の粒子を８０℃下で加熱真空乾燥を１２時間行い、目的の有機顔料含有ポリ乳酸微粒子を得た。平均粒子径１２．１μｍ、体積平均粒子径１４．１μｍ、粒子径分布指数（ＰＤＩ）１．１７、真球度９３．２、かさ密度０．４６ｇ／ｍＬであった。有機顔料の含有率をＵＶ−ＶＩＳで評価した結果、４．５６質量％の有機顔料が含有されていた。分散性評価の結果、ガラス壁面および底部に凝集物が認められず、優れた分散性を有した。発色性評価の結果、有機顔料と同程度の色味が認められ、優れた発色性を有した。有機顔料の溶出性試験の結果、顔料の溶出が認められず、優れた溶出抑制性を有した。
（実施例３）
１Ｌセパラブルフラスコにポリ乳酸（Ｄ体含有量１２％、Ｍｗ（ＰＭＭＡ換算）１５万、融解エンタルピー＝０Ｊ／ｇ、ＳＰ値２３．１４（Ｊ／ｃｍ３）１／２、ヒドロキシプロピルセルロース（粘度規格値３．０〜６．０ｍＰａ・ｓ（２％水溶液、２０℃）品、東京化成株式会社製）２８ｇ、アセト酢酸エチル２９４ｇおよび有機顔料としてＬｉｔｈｏｌ  Ｒｕｂｉｎｅ  ＢＣＡ（赤色２０２号、ジアゾ基を分子内に含有したもの）２．８０ｇを入れ、３５０ｒｐｍでの撹拌下、９０℃で２ｈ加熱溶解させた。実施例３における脂肪族ポリエステル樹脂微粒子中の所望する顔料（Ｃ）含有量を８．０８質量％としたので、上記顔料重量２．８０ｇは、脂肪族ポリエステル樹脂の１０質量％に相当し、したがって、脂肪族ポリエステル樹脂微粒子中の所望する顔料（Ｃ）含有量の１．２４倍混合したことになる。溶け残りがないことを確認し、５０℃に降温して３０ｍｉｎ後、２．９２ｍＬ／ｍｉｎで５０重量％エタノール水溶液３５０ｇを滴下した（滴下時間２ｈ）。粒子化後一晩静置し、上澄みを捨てエタノールで置換した後、桐山濾紙（５Ｃ）を使用して減圧濾過した。得られた赤色粉末を３００ｍＬナスフラスコに移し、２００ｇのイオン交換水を加えた後５０℃、３０ｍｉｎ磁気撹拌した。本操作を３回繰り返し、不純物を除去した。得られた湿潤状態の粒子を８０℃下で加熱真空乾燥を１２時間行い、目的の有機顔料含有ポリ乳酸微粒子を得た。平均粒子径１１．０μｍ、体積平均粒子径１２．６μｍ、粒子径分布指数（ＰＤＩ）１．１５、真球度８８．４、かさ密度０．３６ｇ／ｍＬであった。有機顔料の含有率をＵＶ−ＶＩＳで評価した結果、８．０８質量％の有機顔料が含有されていた。分散性評価の結果、ガラス壁面および底部に少量の凝集物が認められたものの、十分な分散性を有した。発色性評価の結果、有機顔料と同程度の色味が認められ、優れた発色性を有した。有機顔料の溶出性試験の結果、少量の顔料の溶出が認められたものの、十分な溶出抑制性を有した。
（実施例４）
１Ｌセパラブルフラスコにポリ乳酸（Ｄ体含有量１２％、Ｍｗ（ＰＭＭＡ換算）１５万、融解エンタルピー＝０Ｊ／ｇ、ＳＰ値２３．１４（Ｊ／ｃｍ３）１／２）２８ｇ、ヒドロキシプロピルセルロース（粘度規格値３．０〜６．０ｍＰａ・ｓ（２％水溶液、２０℃）品、東京化成株式会社製）２８ｇ、アセト酢酸エチル２９４ｇおよび有機顔料としてＬｉｔｈｏｌ  Ｒｕｂｉｎｅ  ＢＣＡ（赤色２０２号、ジアゾ基を分子内に含有したもの）５．６０ｇを入れ、３５０ｒｐｍでの撹拌下、９０℃で２ｈ加熱溶解させた。実施例４における脂肪族ポリエステル樹脂微粒子中の所望する顔料（Ｃ）含有量を１５．６質量％としたので、上記顔料重量５．６０ｇは、脂肪族ポリエステル樹脂の２０質量％に相当し、したがって、脂肪族ポリエステル樹脂微粒子中の所望する顔料（Ｃ）含有量の１．２８倍混合したことになる。溶け残りがないことを確認し、５０℃に降温して３０ｍｉｎ後、２．９２ｍＬ／ｍｉｎで５０重量％エタノール水溶液３５０ｇを滴下した（滴下時間２ｈ）。粒子化後一晩静置し、上澄みを捨てエタノールで置換した後、桐山濾紙（５Ｃ）を使用して減圧濾過した。得られた赤色粉末を３００ｍＬナスフラスコに移し、２００ｇのイオン交換水を加えた後５０℃、３０ｍｉｎ磁気撹拌した。本操作を３回繰り返し、不純物を除去した。得られた湿潤状態の粒子を８０℃下で加熱真空乾燥を１２時間行い、目的の有機顔料含有ポリ乳酸微粒子を得た。平均粒子径１０．１μｍ、体積平均粒子径１１．４μｍ、粒子径分布指数（ＰＤＩ）１．１３、真球度７７．３、かさ密度０．３７ｇ／ｍＬであった。有機顔料の含有率をＵＶ−ＶＩＳで評価した結果、１５．６質量％の有機顔料が含有されていた。分散性評価の結果、ガラス壁面および底部に少量の凝集物が認められたものの、十分な分散性を有した。発色性評価の結果、有機顔料と同程度の色味が認められ、優れた発色性を有した。有機顔料の溶出性試験の結果、少量の顔料の溶出が認められたものの、十分な溶出抑制性を有した。
（実施例５）
１Ｌセパラブルフラスコにポリ乳酸（Ｄ体含有量１２％、Ｍｗ（ＰＭＭＡ換算）１５万、融解エンタルピー＝０Ｊ／ｇ、ＳＰ値２３．１４（Ｊ／ｃｍ３）１／２）２８ｇ、ヒドロキシプロピルセルロース（粘度規格値３．０〜６．０ｍＰａ・ｓ（２％水溶液、２０℃）品、東京化成株式会社製）２８ｇ、アセト酢酸エチル２９４ｇおよび有機顔料としてＬｉｔｈｏｌ  Ｒｕｂｉｎｅ  ＢＣＡ（赤色２０２号、ジアゾ基を分子内に含有したもの）４．２０ｇを入れ、３５０ｒｐｍでの撹拌下、９０℃で２ｈ加熱溶解させた。実施例５における脂肪族ポリエステル樹脂微粒子中の所望する顔料（Ｃ）含有量を１０．５質量％としたので、上記顔料重量４．２０ｇは、脂肪族ポリエステル樹脂の１５質量％に相当し、したがって、脂肪族ポリエステル樹脂微粒子中の所望する顔料（Ｃ）含有量の１．４３倍混合したことになる。溶け残りがないことを確認し、５０℃に降温して３０ｍｉｎ後、２．９２ｍＬ／ｍｉｎで５０重量％エタノール水溶液３５０ｇを滴下した（滴下時間２ｈ）。粒子化後一晩静置し、上澄みを捨てエタノールで置換した後、桐山濾紙（５Ｃ）を使用して減圧濾過した。得られた赤色粉末を３００ｍＬナスフラスコに移し、２００ｇのイオン交換水を加えた後５０℃、３０ｍｉｎ磁気撹拌した。本操作を３回繰り返し、不純物を除去した。得られた湿潤状態の粒子を８０℃下で加熱真空乾燥を１２時間行い、目的の有機顔料含有ポリ乳酸微粒子を得た。平均粒子径１１．１μｍ、体積平均粒子径１４．０μｍ、粒子径分布指数（ＰＤＩ）１．２６、真球度８２．７、かさ密度０．３６ｇ／ｍＬであった。有機顔料の含有率をＵＶ−ＶＩＳで評価した結果、１０．５質量％の有機顔料が含有されていた。分散性評価の結果、ガラス壁面および底部に少量の凝集物が認められたものの、十分な分散性を有した。発色性評価の結果、有機顔料と同程度の色味が認められ、優れた発色性を有した。有機顔料の溶出性試験の結果、少量の顔料の溶出が認められたものの、十分な溶出抑制性を有した。
（実施例６）
１Ｌセパラブルフラスコにポリ乳酸（Ｄ体含有量１２％、Ｍｗ（ＰＭＭＡ換算）１５万、融解エンタルピー＝０Ｊ／ｇ、ＳＰ値２３．１４（Ｊ／ｃｍ３）１／２）２８ｇ、ヒドロキシプロピルセルロース（粘度規格値３．０〜６．０ｍＰａ・ｓ（２％水溶液、２０℃）品、東京化成株式会社製）２８ｇ、アセト酢酸エチル２９４ｇおよび有機顔料としてＬｉｔｈｏｌ  Ｒｕｂｉｎｅ  ＢＣＡ（赤色２０２号、ジアゾ基を分子内に含有したもの）８．４０ｇを入れ、３５０ｒｐｍでの撹拌下、９０℃で２ｈ加熱溶解させた。実施例６における脂肪族ポリエステル樹脂微粒子中の所望する顔料（Ｃ）含有量を２０．５質量％としたので、上記顔料重量８．４０ｇは、脂肪族ポリエステル樹脂の３０質量％に相当し、したがって、脂肪族ポリエステル樹脂微粒子中の所望する顔料（Ｃ）含有量の１．４６倍混合したことになる。溶け残りがないことを確認し、５０℃に降温して３０ｍｉｎ後、２．９２ｍＬ／ｍｉｎで５０重量％エタノール水溶液３５０ｇを滴下した（滴下時間２ｈ）。粒子化後一晩静置し、上澄みを捨てエタノールで置換した後、桐山濾紙（５Ｃ）を使用して減圧濾過した。得られた赤色粉末を３００ｍＬナスフラスコに移し、２００ｇのイオン交換水を加えた後５０℃、３０ｍｉｎ磁気撹拌した。本操作を３回繰り返し、不純物を除去した。得られた湿潤状態の粒子を８０℃下で加熱真空乾燥を１２時間行い、目的の有機顔料含有ポリ乳酸微粒子を得た。平均粒子径９．２μｍ、体積平均粒子径１１．９μｍ、粒子径分布指数（ＰＤＩ）１．２９、真球度７７．４、かさ密度０．３７ｇ／ｍＬであった。有機顔料の含有率をＵＶ−ＶＩＳで評価した結果、２０．５質量％の有機顔料が含有されていた。分散性評価の結果、ガラス壁面および底部に少量の凝集物が認められたものの、十分な分散性を有した。発色性評価の結果、有機顔料と同程度の色味が認められ、優れた発色性を有した。有機顔料の溶出性試験の結果、少量の顔料の溶出が認められたものの、十分な溶出抑制性を有した。
（実施例７）
１Ｌセパラブルフラスコにポリ乳酸（Ｄ体含有量１２％、Ｍｗ（ＰＭＭＡ換算）１５万、融解エンタルピー＝０Ｊ／ｇ、ＳＰ値２３．１４（Ｊ／ｃｍ３）１／２）２８ｇ、ヒドロキシプロピルセルロース（粘度規格値３．０〜６．０ｍＰａ・ｓ（２％水溶液、２０℃）品、東京化成株式会社製）２８ｇ、アセト酢酸エチル２９４ｇおよび有機顔料としてＬｉｔｈｏｌ  Ｒｕｂｉｎｅ  ＢＣＡ（赤色２０２号、ジアゾ基を分子内に含有したもの）１１．２０ｇを入れ、３５０ｒｐｍでの撹拌下、９０℃で２ｈ加熱溶解させた。実施例７における脂肪族ポリエステル樹脂微粒子中の所望する顔料（Ｃ）含有量を２４．５質量％としたので、上記顔料重量１１．２０ｇは、脂肪族ポリエステル樹脂の４０質量％に相当し、したがって、脂肪族ポリエステル樹脂微粒子中の所望する顔料（Ｃ）含有量の１．６３倍混合したことになる。溶け残りがないことを確認し、５０℃に降温して３０ｍｉｎ後、２．９２ｍＬ／ｍｉｎで５０重量％エタノール水溶液３５０ｇを滴下した（滴下時間２ｈ）。粒子化後一晩静置し、上澄みを捨てエタノールで置換した後、桐山濾紙（５Ｃ）を使用して減圧濾過した。得られた赤色粉末を３００ｍＬナスフラスコに移し、２００ｇのイオン交換水を加えた後５０℃、３０ｍｉｎ磁気撹拌した。本操作を３回繰り返し、不純物を除去した。得られた湿潤状態の粒子を８０℃下で加熱真空乾燥を１２時間行い、目的の有機顔料含有ポリ乳酸微粒子を得た。平均粒子径８．４μｍ、体積平均粒子径９．９μｍ、粒子径分布指数（ＰＤＩ）１．１８、真球度７５．１、かさ密度０．３６ｇ／ｍＬであった。有機顔料の含有率をＵＶ−ＶＩＳで評価した結果、２４．５質量％の有機顔料が含有されていた。分散性評価の結果、ガラス壁面および底部に少量の凝集物が認められたものの、十分な分散性を有した。発色性評価の結果、有機顔料と同程度の色味が認められ、優れた発色性を有した。有機顔料の溶出性試験の結果、少量の顔料の溶出が認められたものの、十分な溶出抑制性を有した。
（実施例８）
１Ｌセパラブルフラスコにポリ乳酸（Ｄ体含有量１２％、Ｍｗ（ＰＭＭＡ換算）１５万、融解エンタルピー＝０Ｊ／ｇ、ＳＰ値２３．１４（Ｊ／ｃｍ３）１／２）２８ｇ、ヒドロキシプロピルセルロース（粘度規格値３．０〜６．０ｍＰａ・ｓ（２％水溶液、２０℃）品、東京化成株式会社製）２８ｇ、アセト酢酸エチル２９４ｇおよび有機顔料としてＬｉｔｈｏｌ  Ｒｕｂｉｎｅ  ＢＣＡ（赤色２０２号、ジアゾ基を分子内に含有したもの）１４．００ｇを入れ、３５０ｒｐｍでの撹拌下、９０℃で２ｈ加熱溶解させた。実施例８における脂肪族ポリエステル樹脂微粒子中の所望する顔料（Ｃ）含有量を３０．１質量％としたので、上記顔料重量１４．００ｇは、脂肪族ポリエステル樹脂の５０質量％に相当し、したがって、脂肪族ポリエステル樹脂微粒子中の所望する顔料（Ｃ）含有量の１．６６倍混合したことになる。溶け残りがないことを確認し、５０℃に降温して３０ｍｉｎ後、２．９２ｍＬ／ｍｉｎで５０重量％エタノール水溶液３５０ｇを滴下した（滴下時間２ｈ）。粒子化後一晩静置し、上澄みを捨てエタノールで置換した後、桐山濾紙（５Ｃ）を使用して減圧濾過した。得られた赤色粉末を３００ｍＬナスフラスコに移し、２００ｇのイオン交換水を加えた後５０℃、３０ｍｉｎ磁気撹拌した。本操作を３回繰り返し、不純物を除去した。得られた湿潤状態の粒子を８０℃下で加熱真空乾燥を１２時間行い、目的の有機顔料含有ポリ乳酸微粒子を得た。平均粒子径７．１μｍ、体積平均粒子径９．７μｍ、粒子径分布指数（ＰＤＩ）１．３７、真球度７５．３、かさ密度０．３６ｇ／ｍＬであった。有機顔料の含有率をＵＶ−ＶＩＳで評価した結果、３０．１質量％の有機顔料が含有されていた。分散性評価の結果、ガラス壁面および底部に少量の凝集物が認められたものの、十分な分散性を有した。発色性評価の結果、有機顔料と同程度の色味が認められ、優れた発色性を有した。有機顔料の溶出性試験の結果、少量の顔料の溶出が認められたものの、十分な溶出抑制性を有した。
（実施例９）
１Ｌセパラブルフラスコにポリ［３−ヒドロキシブチレート−ｃｏ−３−ヒドロキシヘキサノエート］（ＰＨＢＨ、アオニレックスＸ１３１Ａ  カネカ（株）製、Ｍｗ（ＰＭＭＡ換算）４５万、融解エンタルピー２６．７０Ｊ／ｇ）２４．５ｇ、ヒドロキシプロピルセルロース（粘度規格値３．０〜６．０ｍＰａ・ｓ（２％水溶液、２０℃）品、東京化成株式会社製）１７．５ｇ、アセト酢酸エチル３０８ｇおよび有機顔料としてＬｉｔｈｏｌ  Ｒｕｂｉｎｅ  ＢＣＡ（赤色２０２号、ジアゾ基を分子内に含有したもの）２．４５ｇを入れ、３５０ｒｐｍでの撹拌下、１２０℃で２ｈ加熱溶解させた。実施例９における脂肪族ポリエステル樹脂微粒子中の所望する顔料（Ｃ）含有量を質量８．１％としたので、上記顔料重量２．４５ｇは、脂肪族ポリエステル樹脂の１０質量％に相当し、したがって、脂肪族ポリエステル樹脂微粒子中の所望する顔料（Ｃ）含有量の１．２３倍混合したことになる。溶け残りがないことを確認し、６０℃に降温して３０ｍｉｎ後、２．９２ｍＬ／ｍｉｎで５０重量％エタノール水溶液３５０ｇを滴下した（滴下時間２ｈ）。粒子化後一晩静置し、上澄みを捨てエタノールで置換した後、桐山濾紙（５Ｂ）を使用して減圧濾過した。得られた赤色粉末を３００ｍＬナスフラスコに移し、２００ｇのイオン交換水を加えた後５０℃、３０ｍｉｎ磁気撹拌した。本操作を３回繰り返し、不純物を除去した。得られた湿潤状態の粒子を８０℃下で加熱真空乾燥を１２時間行い、目的の有機顔料含有ＰＨＢＨ微粒子を得た。平均粒子径１０．２μｍ、体積平均粒子径１３．７μｍ、粒子径分布指数（ＰＤＩ）１．３５、真球度７１．３、かさ密度０．３０ｇ／ｍＬであった。有機顔料の含有率をＵＶ−ＶＩＳで評価した結果、９．０質量％の有機顔料が含有されていた。分散性評価の結果、ガラス壁面および底部に少量の凝集物が認められたものの、十分な分散性を有した。発色性評価の結果、有機顔料と同程度の色味が認められ、優れた発色性を有した。有機顔料の溶出性試験の結果、少量の顔料の溶出が認められたものの、十分な溶出抑制性を有した。
（実施例１０）
１Ｌセパラブルフラスコにポリ乳酸（Ｄ体含有量１２％、Ｍｗ（ＰＭＭＡ換算）１５万、融解エンタルピー＝０Ｊ／ｇ、ＳＰ値２３．１４（Ｊ／ｃｍ３）１／２）２８ｇ、ヒドロキシプロピルセルロース（粘度規格値３．０〜６．０ｍＰａ・ｓ（２％水溶液、２０℃）品、東京化成株式会社製）２８ｇ、アセト酢酸エチル２９４ｇおよび無機顔料として二酸化チタン８．４０ｇを入れ、３５０ｒｐｍでの撹拌下、９０℃で２ｈ加熱溶解させた。実施例１０における脂肪族ポリエステル樹脂微粒子中の所望する顔料（Ｃ）含有量を２．０質量％としたので、上記顔料重量８．４０ｇは、脂肪族ポリエステル樹脂の３０質量％に相当し、したがって、脂肪族ポリエステル樹脂微粒子中の所望する顔料（Ｃ）含有量の１５．０倍混合したことになる。溶け残りがないことを確認し、５０℃に降温して３０ｍｉｎ後、２．９２ｍＬ／ｍｉｎで５０重量％エタノール水溶液３５０ｇを滴下した（滴下時間２ｈ）。粒子化後一晩静置し、上澄みを捨てエタノールで置換した後、桐山濾紙（５Ｃ）を使用して減圧濾過した。得られた白色粉末を３００ｍＬナスフラスコに移し、２００ｇのイオン交換水を加えた後５０℃、３０ｍｉｎ磁気撹拌した。本操作を３回繰り返し、不純物を除去した。得られた湿潤状態の粒子を８０℃下で加熱真空乾燥を１２時間行い、目的の無機顔料含有ポリ乳酸微粒子を得た。平均粒子径２２．３μｍ、体積平均粒子径２４．７μｍ、粒子径分布指数（ＰＤＩ）１．１１、真球度９７．３、かさ密度０．６４ｇ／ｍＬであった。無機顔料の含有率をＴＧＡで評価した結果、２．０質量％の無機顔料が含有されていた。分散性評価の結果、ガラス壁面および底部に少量の凝集物が認められたものの、十分な分散性を有した。発色性評価の結果、無機顔料と同程度の色味が認められ、優れた発色性を有した。無機顔料の溶出性試験の結果、少量の顔料の溶出が認められたものの、十分な溶出抑制性を有した。
（比較例１）
１Ｌセパラブルフラスコにポリ乳酸（Ｄ体含有量１２％、Ｍｗ（ＰＭＭＡ換算）１５万、融解エンタルピー＝０Ｊ／ｇ、ＳＰ値２３．１４（Ｊ／ｃｍ３）１／２）２８ｇ、ヒドロキシプロピルセルロース（粘度規格値３．０〜６．０ｍＰａ・ｓ（２％水溶液、２０℃）品、東京化成株式会社製）２８ｇ、アセト酢酸エチル２９４ｇおよび有機顔料としてＬｉｔｈｏｌ  Ｒｕｂｉｎｅ  ＢＣＡ（赤色２０２号、ジアゾ基を分子内に含有したもの）  ０．２８ｇを入れ、３５０ｒｐｍでの撹拌下、９０℃で２ｈ加熱溶解させた。比較例１における脂肪族ポリエステル樹脂微粒子中の所望する顔料（Ｃ）含有量を０．５８質量％としたので、上記顔料重量０．２８ｇは、脂肪族ポリエステル樹脂の１質量％に相当し、したがって、脂肪族ポリエステル樹脂微粒子中の所望する顔料（Ｃ）含有量の１．７２倍混合したことになる。溶け残りがないことを確認し、５０℃に降温して３０ｍｉｎ後、２．９２ｍＬ／ｍｉｎで５０重量％エタノール水溶液３５０ｇを滴下した（滴下時間２ｈ）。粒子化後一晩静置し、上澄みを捨てエタノールで置換した後、桐山濾紙（５Ｃ）を使用して減圧濾過した。得られた赤色粉末を３００ｍＬナスフラスコに移し、２００ｇのイオン交換水を加えた後５０℃、３０ｍｉｎ磁気撹拌した。本操作を３回繰り返し、不純物を除去した。得られた湿潤状態の粒子を８０℃下で加熱真空乾燥を１２時間行い、目的の有機顔料含有ポリ乳酸微粒子を得た。平均粒子径１３．９μｍ、体積平均粒子径１７．１μｍ、粒子径分布指数（ＰＤＩ）１．２３、真球度９４．６、かさ密度０．５３ｇ／ｍＬであった。有機顔料の含有率をＵＶ−ＶＩＳで評価した結果、０．５８質量％の有機顔料しか含有されていなかった。分散性評価の結果、ガラス壁面および底部に凝集物が認められず、優れた分散性を有した。発色性評価の結果、有機顔料と比較して色味が著しく劣り、発色性が不十分であった。有機顔料の溶出性試験の結果、溶出が認められず、優れた溶出抑制性を有した。
（比較例２）
有機顔料であるＬｉｔｈｏｌ  Ｒｕｂｉｎｅ  ＢＣＡ（赤色２０２号、ジアゾ基を分子内に含有したもの）を評価した。この場合の有機顔料の含有率は１００％であり、かさ密度は０．２６ｇ／ｍＬであった。分散性評価の結果、ガラス壁面および底部に多量の凝集物が認められ、分散性が不十分であった。有機顔料の溶出性試験の結果、多量の顔料の溶出が認められ、溶出抑制性が不十分であった。以上の結果をまとめて表１に示す。【０１４９】
【表１】
2019167749.tif 000007
【産業上の利用可能性】
【０１５０】
本発明によれば、発色性の高い顔料を透明性の高い脂肪族ポリエステル樹脂で被覆することから、顔料の流動性、分散性などの取り扱い性を向上させ、顔料そのものがもつ発色性を維持しつつも、皮膚への色移りの程度を減らし、化粧落としもしやすく、安全性の高い、有用な材料が提供される。
【国際調査報告】
2019167749.tif 000008
2019167749.tif 000009
2019167749.tif 000010
2019167749.tif 000011